(57)【要約】【課題】  難燃性及び電気特性が改善された樹脂組成物を提供する。【解決手段】  ベース樹脂と、ハロゲン系難燃剤（臭素化ポリベンジル（メタ）アクリレート、臭素化ポリスチレンなどの臭素系難燃剤など）と、有機（亜）ホスホン酸化合物（アルキル（亜）ホスホン酸、アルキリデンジホスホン酸、ニトリロトリスアルキレンホスホン酸、又はこれらの塩など）、有機スルホン酸化合物（アルカンスルホン酸など）及びこれらの塩から選択された少なくとも一種の酸素酸成分とで、電気特性が改善された難燃性樹脂組成物を構成する。前記樹脂組成物は、さらに、難燃助剤、オレフィン系樹脂及び／又は電気特性向上助剤を含有してもよい。各成分の割合は、ベース樹脂１００重量部に対して、ハロゲン系難燃剤３〜３０重量部、酸素酸成分１〜３０重量部程度であってもよい。【選択図】      なし【特許請求の範囲】
【請求項１】
ベース樹脂と、ハロゲン系難燃剤と、有機（亜）ホスホン酸化合物又はその塩、及び有機スルホン酸化合物又はその塩から選択された少なくとも一種の酸素酸成分とで構成され、電気特性の向上した難燃性樹脂組成物。
【請求項２】
ベース樹脂が、ポリエステル系樹脂、ポリアミド系樹脂、ポリカーボネート系樹脂、ポリフェニレンオキシド系樹脂、ポリフェニレンスルフィド系樹脂、アクリル系樹脂、スチレン系樹脂、及びビニル系樹脂から選択された少なくとも一種の熱可塑性樹脂である請求項１記載の樹脂組成物。
【請求項３】
ベース樹脂が、１，４−シクロヘキサンジメチレンテレフタレート、Ｃ２−４アルキレンテレフタレート及びＣ２−４アルキレンナフタレートから選択された少なくとも一種の単位を有するホモ又はコポリエステルである請求項１記載の樹脂組成物。
【請求項４】
ハロゲン系難燃剤が、臭素含有アクリル系樹脂、臭素含有スチレン系樹脂、臭素含有ポリカーボネート系樹脂、臭素含有エポキシ化合物、臭素含有リン酸エステル、臭素含有トリアジン化合物、臭素含有イソシアヌル酸化合物、臭素化ポリアリールエーテル化合物、臭素化芳香族イミド化合物及び臭素化ビスアリール化合物から選択された少なくとも一種の臭素原子含有難燃剤である請求項１記載の樹脂組成物。
【請求項５】
ハロゲン系難燃剤が、臭素化ポリベンジル（メタ）アクリレート系樹脂、アルキレン臭素化フタルイミド、スチレン系樹脂の臭素化物、及び臭素化スチレン系単量体の単独又は共重合体から選択された少なくとも一種である請求項１記載の樹脂組成物。
【請求項６】
ハロゲン系難燃剤が、臭素化ビスフェノールＡ型エポキシ樹脂、臭素化ビスフェノールＡ型フェノキシ樹脂及び臭素化ビスフェノールＡ型ポリカーボネート樹脂から選択された少なくとも一種である請求項１記載の樹脂組成物。
【請求項７】
有機（亜）ホスホン酸化合物が、下記式(1)
【化１】
2006265539.tif 000013
（式中、Ｒ１及びＲ２は同一又は異なって、水素原子又は炭化水素基を示す。Ｘはｎ価の有機基を示し、ｎは１〜６の整数を示す。ｍは１又は０である）
で表される化合物であり、有機スルホン酸化合物が下記式(2)
Ｒ３−Ｓ（＝Ｏ）２−ＯＨ        (2)
（式中、Ｒ３は一価の有機基を示す）
で表される化合物である請求項１記載の樹脂組成物。
【請求項８】
有機（亜）ホスホン酸化合物の塩及び有機スルホン酸化合物の塩を形成する塩形成成分が、金属及びアミノ基を有する窒素含有化合物から選択された少なくとも一種である請求項１記載の樹脂組成物。
【請求項９】
式(1)において、基Ｒ１が水素原子であり、基Ｒ２が水素原子又はアルキル基であり、基Ｘが、置換基を有していてもよい脂肪族炭化水素基又は置換基を有していてもよいヘテロ原子含有基であり、ｎが１〜４の整数であり、ｍが０のとき、ｎは１であり、式(2)において、基Ｒ３が、置換基を有していてもよい脂肪族炭化水素基である請求項７記載の樹脂組成物。
【請求項１０】
有機（亜）ホスホン酸化合物が、置換基を有していてもよいアルキル（亜）ホスホン酸、置換基を有していてもよいアルキルホスホン酸モノアルキルエステル、置換基を有していてもよいアルキリデンジホスホン酸、置換基を有していてもよいニトリロトリス（アルキルホスホン酸）、又は置換基を有していてもよいオキシジ（アルキルホスホン酸）であり、有機スルホン酸化合物が、置換基を有していてもよいアルカンスルホン酸であり、有機（亜）ホスホン酸の塩及び有機スルホン酸の塩を形成する塩形成成分が、周期表第１族金属、第２族金属、第４族金属、第８族金属、第１２族金属、第１３族金属、及びアミノトリアジン化合物から選択された少なくとも一種である請求項１記載の樹脂組成物。
【請求項１１】
ベース樹脂１００重量部に対して、ハロゲン系難燃剤の割合が３〜３０重量部であり、酸素酸成分の割合が１〜３０重量部である請求項１記載の樹脂組成物。
【請求項１２】
ハロゲン系難燃剤１００重量部に対して、酸素酸成分５〜５００重量部を含有する請求項１記載の樹脂組成物。
【請求項１３】
さらに難燃助剤及びオレフィン系樹脂から選択された少なくとも一種を含む請求項１記載の樹脂組成物。
【請求項１４】
難燃助剤が、アンチモン含有化合物、フッ素含有樹脂、ケイ素含有化合物、芳香族樹脂、及びリン含有化合物から選択された少なくとも一種で構成されている請求項１３記載の樹脂組成物。
【請求項１５】
難燃助剤が、酸化アンチモン、アンチモン酸塩、（ポリ）オルガノシロキサン、層状ケイ酸塩、及びフッ素含有単量体の単独又は共重合体から選択された少なくとも一種である請求項１３記載の樹脂組成物。
【請求項１６】
難燃助剤が、フェノール系樹脂、ポリフェニレンオキシド系樹脂、芳香族エポキシ樹脂、フェノキシ樹脂、ポリフェニレンスルフィド系樹脂、ポリカーボネート系樹脂、ポリアリレート樹脂、芳香族ポリアミド樹脂、液晶性であってもよい芳香族ポリエステル樹脂及び液晶性であってもよい芳香族ポリエステルアミド樹脂から選択された少なくとも一種である請求項１３記載の樹脂組成物。
【請求項１７】
難燃助剤が、（縮合）リン酸エステル、（縮合）リン酸エステルアミド、非架橋又は架橋アリールオキシホスファゼン、有機ホスフィン酸アミノトリアジン塩、有機ホスフィン酸金属塩、（亜）リン酸金属塩、及び次亜リン酸金属塩から選択された少なくとも一種である請求項１３記載の樹脂組成物。
【請求項１８】
さらに、電気特性向上助剤を含む請求項１記載の樹脂組成物。
【請求項１９】
電気特性向上助剤が、金属酸化物、金属硫化物、（含水）ケイ酸金属塩、（含水）ホウ酸金属塩、（含水）スズ酸金属塩、リン酸水素金属塩、アミノトリアジン化合物、ピロリン酸塩、ポリリン酸塩、ポリメタリン酸塩及びポリリン酸アミドから選択された少なくとも一種である請求項１８記載の樹脂組成物。
【請求項２０】
電気特性向上助剤が、酸化チタン、硫化亜鉛、タルク、カオリン、（含水）ホウ酸亜鉛、（含水）ホウ酸カルシウム、（含水）スズ酸亜鉛、リン酸水素カルシウム、メラミンシアヌレート、ポリリン酸メラミン、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン及びポリメタリン酸メラミン・メラム・メレム複塩から選択された少なくとも一種である請求項１８記載の樹脂組成物。
【請求項２１】
さらに、酸化防止剤、安定剤、滑剤及び充填剤から選択された少なくとも一種を含む請求項１記載の樹脂組成物。
【請求項２２】
ＩＥＣ１１２に準拠した比較トラッキング指数が４００Ｖ以上である請求項１記載の樹脂組成物。
【請求項２３】
(i)試験片の厚み１．６ｍｍで測定したとき、ＵＬ９４燃焼性試験に準拠した難燃性がＶ−２以上であり、かつ(ii)ＩＥＣ１１２に準拠した比較トラッキング指数が４００Ｖ以上である請求項１記載の樹脂組成物。
【請求項２４】
(i)試験片の厚み１．６ｍｍで測定したとき、ＵＬ９４燃焼性試験に準拠した難燃性がＶ−０以上であり、かつ(ii)ＩＥＣ１１２に準拠した比較トラッキング指数が３５０Ｖ以上である請求項１記載の樹脂組成物。
【請求項２５】
(i)試験片の厚み０．８ｍｍで測定したとき、ＵＬ９４燃焼性試験に準拠した難燃性がＶ−０以上であり、かつ(ii)ＩＥＣ１１２に準拠した比較トラッキング指数が３００Ｖ以上である請求項１記載の樹脂組成物。
【請求項２６】
請求項１記載の樹脂組成物で形成された成形品。
【請求項２７】
電気又は電子部品、家電機器部品、オフィスオートメーション機器部品、機械機構部品、及び自動車部品から選択された少なくとも一種である請求項２６記載の成形品。
【発明の詳細な説明】
【技術分野】
【０００１】
本発明は、難燃性に優れる樹脂組成物及びこの難燃性樹脂組成物で形成された成形品に関する。
【背景技術】
【０００２】
熱可塑性樹脂のうち、ポリブチレンテレフタレート（ＰＢＴ）などのポリエステル系樹脂やポリアミド系樹脂などは、優れた機械的特性、電気的特性、耐候性、耐水性、耐薬品性や耐溶剤性を有するため、電気・電子部品、機械機構部品、自動車部品など種々の用途に利用されている。一方、前記熱可塑性樹脂には、利用分野が拡大するにつれ、機械的特性の向上とともに、安全上、難燃性であることが要求される。一般的には、熱可塑性樹脂に、ハロゲン系難燃剤や、リン系化合物、窒素含有化合物などの非ハロゲン系難燃剤を添加することにより、難燃化する方法が知られている。
【０００３】
特開２００１−２８８３６１号公報（特許文献１）には、ポリアミド樹脂などの合成樹脂、アミノ基含有窒素化合物と有機スルホン酸との塩などの難燃剤を含む難燃性樹脂組成物が開示されている。しかし、このような非ハロゲン系難燃剤は、ハロゲン系難燃剤に比べ、難燃性が低く、少量で樹脂を難燃化することが困難であり、成形性が著しく低下する。
【０００４】
一方、特開平１０−１１４８５４号公報（特許文献２）及び特開平１０−２７３５８９号公報（特許文献３）には、ポリエステル樹脂又はポリアミド樹脂、ハロゲン化難燃剤などを含む組成物に、電気的性質（比較トラッキング指数など）を改良するのに有効量のピロ／ポリリン酸金属塩を含む電気的性質の向上した難燃性樹脂成形用組成物が開示されている。しかし、ハロゲン系難燃剤とピロ／ポリリン酸塩とを併用しても、比較トラッキング指数の改善効果が不十分であり、また、難燃性と電気特性とを両立することが困難である。
【特許文献１】特開２００１−２８８３６１号公報（請求項４）
【特許文献２】特開平１０−１１４８５４号公報（請求項１及び実施例）
【特許文献３】特開平１０−２７３５８９号公報（請求項１及び実施例）
【発明の開示】
【発明が解決しようとする課題】
【０００５】
従って、本発明の目的は、ベース樹脂の成形性を維持しつつ、難燃性を改善できるとともに、電気特性に優れる難燃性樹脂組成物及びその成形品を提供することにある。
【０００６】
本発明の他の目的は、耐トラッキング性などの電気特性がさらに向上された難燃性樹脂組成物及びその成形品を提供することにある。
【課題を解決するための手段】
【０００７】
本発明者は、前記課題を達成するため鋭意検討した結果、ハロゲン系難燃剤と、特定の酸素酸成分（有機（亜）ホスホン酸化合物、有機スルホン酸化合物、又はこれらの塩）とを組み合わせると、ベース樹脂の成形性を維持しつつ、難燃性及び電気特性を改善できることを見いだし、本発明を完成した。
【０００８】
すなわち、本発明の難燃性樹脂組成物は、ベース樹脂と、ハロゲン系難燃剤と、有機（亜）ホスホン酸化合物又はその塩、及び有機スルホン酸化合物又はその塩から選択された少なくとも一種の酸素酸成分とで構成されており、電気特性に優れている。前記ハロゲン系難燃剤は、臭素含有アクリル系樹脂、臭素含有スチレン系樹脂、臭素含有ポリカーボネート系樹脂、臭素含有エポキシ化合物（臭素含有フェノキシ樹脂を含む）、臭素含有リン酸エステル、臭素含有トリアジン化合物、臭素含有イソシアヌル酸化合物、臭素化ポリアリールエーテル化合物、臭素化芳香族イミド化合物、臭素化ビスアリール化合物などの臭素原子含有難燃剤であってもよい。前記有機（亜）ホスホン酸化合物は、下記式(1) で表される化合物であってもよく、有機スルホン酸化合物は下記式(2)で表される化合物であってもよい。
【０００９】
【化１】
2006265539.tif 000002
【００１０】
（式中、Ｒ１及びＲ２は同一又は異なって、水素原子又は炭化水素基を示す。Ｘはｎ価の有機基を示し、ｎは１〜６の整数を示す。ｍは１又は０である）
Ｒ３−Ｓ（＝Ｏ）２−ＯＨ        (2)
（式中、Ｒ３は一価の有機基を示す）
有機（亜）ホスホン酸化合物の塩及び有機スルホン酸化合物の塩を形成する塩形成成分は、金属及びアミノ基を有する窒素含有化合物から選択された少なくとも一種であってもよい。前記樹脂組成物は、ベース樹脂１００重量部に対して、ハロゲン系難燃剤３〜３０重量部程度、酸素酸成分１〜３０重量部程度含有してもよい。ハロゲン系難燃剤１００重量部に対して、酸素酸成分の割合は５〜５００重量部程度であってもよい。
【００１１】
前記樹脂組成物は、さらに難燃助剤（アンチモン含有化合物、フッ素含有樹脂、ケイ素含有化合物、芳香族樹脂、リン含有化合物など）及びオレフィン系樹脂から選択された少なくとも一種を含んでもよい。前記樹脂組成物は、さらに電気特性向上助剤（例えば、金属酸化物、金属硫化物、（含水）ケイ酸金属塩、（含水）ホウ酸金属塩、（含水）スズ酸金属塩、リン酸水素金属塩、アミノトリアジン化合物、ピロリン酸塩、ポリリン酸塩、ポリメタリン酸塩、及び／又はポリリン酸アミドなど）を含有してもよい。
【００１２】
前記樹脂組成物は、さらに、酸化防止剤、安定剤、滑剤及び充填剤から選択された少なくとも一種を含有してもよい。
【００１３】
前記樹脂組成物は、ＩＥＣ１１２に準拠した比較トラッキング指数が３００Ｖ以上（特に、３５０Ｖ以上）であってもよい。また、樹脂組成物には、(a)(i)試験片の厚み１．６ｍｍで測定したとき、ＵＬ９４燃焼性試験に準拠した難燃性がＶ−２以上であり、かつ(ii)ＩＥＣ１１２に準拠した比較トラッキング指数が４００Ｖ以上である樹脂組成物、(b)(i)試験片の厚み１．６ｍｍで測定したとき、ＵＬ９４燃焼性試験に準拠した難燃性がＶ−０以上であり、かつ(ii)ＩＥＣ１１２に準拠した比較トラッキング指数が３５０Ｖ以上である樹脂組成物、(c)(i)試験片の厚み０．８ｍｍで測定したとき、ＵＬ９４燃焼性試験に準拠した難燃性がＶ−０以上であり、かつ(ii)ＩＥＣ１１２に準拠した比較トラッキング指数が３００Ｖ以上である樹脂組成物なども含まれる。
【００１４】
本発明には、前記難燃性樹脂組成物で形成された成形品も含まれる。成形品は、電気及び／又は電子部品、家電機器部品、オフィスオートメーション（ＯＡ）機器部品、機械機構部品、及び自動車部品から選択された少なくとも一種などであってもよい。
【００１５】
なお、本明細書では、有機亜ホスホン酸（化合物）及び有機ホスホン酸（化合物）を総称して、有機（亜）ホスホン酸（化合物）と称するものとする。
【発明の効果】
【００１６】
本発明では、ハロゲン系難燃剤と、特定の酸素酸成分（有機（亜）ホスホン酸化合物又はその塩、有機スルホン酸化合物又はその塩）とを組み合わせるので、ベース樹脂の難燃性だけでなく、電気特性（比較トラッキング指数などで表される耐トラッキング性など）を改善できる。また、ハロゲン系難燃剤や酸素酸成分の使用量が少量でも、ベース樹脂の難燃性及び電気特性を改善できるので、樹脂の成形性も維持できる。
【発明を実施するための最良の形態】
【００１７】
本発明の難燃性樹脂組成物は、ベース樹脂と、ハロゲン系難燃剤と、有機（亜）ホスホン酸化合物又はその塩、及び有機スルホン酸化合物又はその塩から選択された少なくとも一種の酸素酸成分とで構成されている。このような樹脂組成物では、難燃性だけでなく、電気特性（比較トラッキング指数などで表される耐トラッキング性など）も改善されている。
【００１８】
（ベース樹脂）
ベース樹脂としては、特に制限されず、種々の熱可塑性樹脂、熱硬化性樹脂などが挙げられる。ベース樹脂を構成する熱可塑性樹脂としては、ポリエステル系樹脂、ポリアミド系樹脂、ポリカーボネート系樹脂、ポリフェニレンオキシド系樹脂、ポリフェニレンスルフィド系樹脂、アクリル系樹脂、スチレン系樹脂、及びビニル系樹脂などが挙げられる。
【００１９】
（ポリエステル系樹脂）
ポリエステル系樹脂は、ジカルボン酸成分とジオール成分との重縮合、オキシカルボン酸又はラクトンの重縮合、またはこれらの成分の重縮合などにより得られるホモポリエステル又はコポリエステルである。好ましいポリエステル系樹脂には、通常、飽和ポリエステル系樹脂、特に芳香族飽和ポリエステル系樹脂が含まれる。
【００２０】
ジカルボン酸成分としては、例えば、脂肪族ジカルボン酸（例えば、コハク酸、グルタル酸、アジピン酸、ヘキサデカンジカルボン酸、ダイマー酸などのＣ４−４０ジカルボン酸、好ましくはＣ４−１４ジカルボン酸）、脂環式ジカルボン酸（例えば、ヘキサヒドロフタル酸、ヘキサヒドロテレフタル酸、ハイミック酸などのＣ８−１２ジカルボン酸）、芳香族ジカルボン酸［Ｃ８−１６ジカルボン酸、例えば、アレーンジカルボン酸（フタル酸、イソフタル酸、テレフタル酸、２，６−ナフタレンジカルボン酸など）、ビスフェニル−ジカルボン酸（４，４′−ビフェニルジカルボン酸、ジフェニルエーテル−４，４′−ジカルボン酸、ジフェニルアルカンジカルボン酸（４，４′−ジフェニルメタンジカルボン酸など）、４，４′−ジフェニルケトンジカルボン酸など）］、又はこれらの誘導体（例えば、低級アルキルエステル、アリールエステル、酸無水物などのエステル形成可能な誘導体）などが挙げられる。これらのジカルボン酸成分は、単独で又は二種以上組み合わせて使用してもよい。さらに、必要に応じて、トリメリット酸、ピロメリット酸などの多価カルボン酸などを併用してもよい。
【００２１】
好ましいジカルボン酸成分には、テレフタル酸、イソフタル酸、ナフタレンジカルボン酸などの芳香族ジカルボン酸が含まれる。
【００２２】
ジオール成分には、例えば、脂肪族ジオール［例えば、アルキレングリコール（例えば、エチレングリコール、トリメチレングリコール、プロピレングリコール、１，４−ブタンジオール、１，３−ブタンジオール、ネオペンチルグリコール、ヘキサンジオールなどのＣ２−１２アルキレングリコール、好ましくはＣ２−１０アルキレングリコール）、ポリアルキレングリコール（複数のオキシＣ２−４アルキレン単位を有するグリコール、例えば、ジエチレングリコール、ジプロピレングリコール、ジテトラメチレングリコール、トリエチレングリコール、トリプロピレングリコール、ポリテトラメチレングリコールなど）など］、脂環族ジオール［例えば、１，４−シクロヘキサンジオール、シクロアルカンジアルカノール（１，４−シクロヘキサンジメタノールなどのＣ５−６シクロアルカンジＣ１−２アルカノールなど）、水素化ビスフェノールＡなど］などが挙げられる。また、ハイドロキノン、レゾルシノール、ビフェノール、ビスフェノール類又はそのＣ２−３アルキレンオキシド付加体［２，２−ビス（４−ヒドロキシフェニル）プロパン、２，２−ビス−（４−（２−ヒドロキシエトキシ）フェニル）プロパン又はこれらの臭素化誘導体など］、キシリレングリコールなどの芳香族ジオールを併用してもよい。これらのジオール成分は単独で又は二種以上組み合わせて使用してもよい。さらに、必要に応じて、グリセリン、トリメチロールプロパン、トリメチロールエタン、ペンタエリスリトールなどのポリオールを併用してもよい。
【００２３】
好ましいジオール成分には、Ｃ２−６アルキレングリコール（エチレングリコール、トリメチレングリコール、プロピレングリコール、１，４−ブタンジオールなどの直鎖状アルキレングリコール）、繰返し数が２〜４程度のオキシアルキレン単位を有するポリアルキレングリコール［ジエチレングリコールなどのポリ（オキシ−Ｃ２−４アルキレン）単位を含むグリコール］、１，４−シクロヘキサンジメタノールなどが含まれる。
【００２４】
オキシカルボン酸には、例えば、オキシ安息香酸（ｐ−ヒドロキシ安息香酸、ｍ−ヒドロキシ安息香酸など）、オキシナフトエ酸（２−ヒドロキシ−６−ナフトエ酸など）、４−カルボキシ−４′−ヒドロキシビフェニル、ヒドロキシフェニル酢酸、グリコール酸、Ｄ−，Ｌ−又はＤ／Ｌ−乳酸、オキシカプロン酸などのオキシカルボン酸又はこれらの誘導体などが含まれる。
【００２５】
ラクトンには、プロピオラクトン、ブチロラクトン、バレロラクトン、カプロラクトン（例えば、ε−カプロラクトンなど）などのＣ３−１２ラクトンなどが含まれる。
【００２６】
好ましいポリエステル系樹脂には、シクロアルカンジアルキレンアリレート（１，４−シクロヘキサンジメチレンテレフタレート単位など）及びアルキレンアリレート（アルキレンテレフタレート及び／又はアルキレンナフタレート単位、例えば、Ｃ２−４アルキレンテレフタレート単位、Ｃ２−４アルキレンナフタレート単位など）から選択された少なくとも一種の単位を主成分（例えば、５０〜１００重量％、好ましくは７５〜１００重量％程度）とするホモポリエステル又はコポリエステル［例えば、ポリ１，４−シクロヘキサンジメチレンテレフタレート（ＰＣＴ）、ポリアルキレンテレフタレート（例えば、ポリエチレンテレフタレート（ＰＥＴ）、ポリプロピレンテレフタレート（ＰＰＴ）、ポリブチレンテレフタレート（ＰＢＴ）などのポリＣ２−４アルキレンテレフタレート）、ポリアルキレンナフタレート（例えば、ポリエチレンナフタレート、ポリプロピレンナフタレート、ポリブチレンナフタレートなどのポリＣ２−４アルキレンナフタレート）などのホモポリエステル；シクロアルカンジアルキレンテレフタレート、アルキレンテレフタレート及びアルキレンナフタレートから選択された少なくとも一種の単位を主成分（例えば、５０重量％以上）として含有するコポリエステル］が含まれる。特に好ましいポリエステル系樹脂には、ブチレンテレフタレート単位を主成分として含有するポリブチレンテレフタレート系樹脂（例えば、ポリブチレンテレフタレート、ポリブチレンテレフタレートコポリエステル）、プロピレンテレフタレート単位を主成分として含有するポリプロピレンテレフタレート系樹脂（例えば、ポリプロピレンテレフタレート、ポリプロピレンテレフタレートコポリエステル）及びエチレンテレフタレート単位を主成分として含有するポリエチレンテレフタレート系樹脂（例えば、ポリエチレンテレフタレート、ポリエチレンテレフタレートコポリエステル）が含まれる。なお、これらのポリエステル系樹脂は単独で又は二種以上組み合わせて使用できる。
【００２７】
また、コポリエステルにおいて、共重合可能な単量体としては、Ｃ２−６アルキレングリコール（エチレングリコール、プロピレングリコール、１，４−ブタンジオールなどの直鎖状アルキレングリコールなど）、繰返し数が２〜４程度のオキシアルキレン単位を有するポリアルキレングリコール（ジエチレングリコール、ポリテトラメチレングリコールなどのポリ（オキシ−Ｃ２−４アルキレン）単位を含むグリコールなど）、Ｃ４−１２脂肪族ジカルボン酸（コハク酸、グルタル酸、アジピン酸、セバシン酸など）、脂環族ジオール（１，４−シクロヘキサンジメタノールなど）、芳香族ジオール［ビスフェノール類のＣ２−３アルキレンオキシド付加体、例えば、２，２−ビス（４−（２−ヒドロキシエトキシ）フェニル）プロパンなど］、芳香族ジカルボン酸［非対称芳香族ジカルボン酸（フタル酸、イソフタル酸、５−スルホイソフタル酸モノナトリウム塩など）、ジフェニルジカルボン酸など］、オキシカルボン酸（オキシ安息香酸、オキシナフトエ酸、４−カルボキシ−４′−ヒドロキシビフェニルなど）などが挙げられる。なお、ポリエステル系樹脂は、溶融成形性などを損なわない限り、直鎖状のみならず分岐鎖状であってもよく、架橋されていてもよい。また、ポリエステル系樹脂は、液晶ポリエステルであってもよい。さらに、ポリエステル系樹脂には、アミノ基含有単量体（例えば、３−又は４−アミノフェノール、３−又は４−アミノ安息香酸、テトラメチレンジアミン、ヘキサメチレンジアミン、ノナメチレンジアミン、ｍ−キシリレンジアミンなど）で変性された（液晶）ポリエステルアミド系樹脂も含まれる。
【００２８】
ポリエステル系樹脂は、慣用の方法、例えば、エステル交換、直接エステル化法などにより製造できる。
【００２９】
ポリエステル系樹脂の固有粘度は、例えば、０．４〜２、好ましくは０．５〜１．８、さらに好ましくは０．６〜１．５程度であってもよい。
【００３０】
（ポリアミド系樹脂）
ポリアミドには、ジアミンとジカルボン酸とから誘導されるポリアミド；アミノカルボン酸、必要に応じてジアミン及び／又はジカルボン酸を併用して得られるポリアミド；ラクタム、必要に応じてジアミン及び／又はジカルボン酸との併用により誘導されたポリアミドが含まれる。ポリアミドには、コポリアミドも含まれる。ジアミン、ジカルボン酸、アミノカルボン酸、ラクタムは、それぞれ単独で又は２種以上組み合わせて使用できる。
【００３１】
ジアミンとしては、例えば、テトラメチレンジアミン、ヘキサメチレンジアミンなどのＣ３−１０脂肪族ジアミン、ビス（４−アミノシクロヘキシル）メタン、ビス（４−アミノ−３−メチルシクロヘキシル）メタンなどの脂環族ジアミン（アルキル基などの置換基を有していてもよいビス（アミノＣ５−８シクロアルキル）Ｃ１−４アルカンなど）が挙げられる。必要であれば、フェニレンジアミン、メタキシリレンジアミンなどの芳香族ジアミンを併用してもよい。
【００３２】
ジカルボン酸としては、例えば、アジピン酸、スベリン酸、セバシン酸、ドデカン二酸などのＣ４−２０脂肪族ジカルボン酸（Ｃ６−１６アルカンジカルボン酸など）；二量体化脂肪酸（ダイマー酸）；シクロヘキサン−１，４−ジカルボン酸やシクロヘキサン−１，３−ジカルボン酸などの脂環式ジカルボン酸；フタル酸、無水フタル酸、イソフタル酸やテレフタル酸、ナフタレンカルボン酸などの芳香族ジカルボン酸などが挙げられる。
【００３３】
アミノカルボン酸としては、例えば、アミノヘプタン酸、アミノノナン酸、アミノウンデカン酸などのＣ４−２０アミノカルボン酸が例示される。ラクタムとしては、例えば、カプロラクタム、ドデカラクタムなどのＣ４−２０ラクタムが挙げられる。
【００３４】
ポリアミド系樹脂としては、ポリアミド４６、ポリアミド６、ポリアミド６６、ポリアミド６１０、ポリアミド６１２、ポリアミド１１、ポリアミド１２などの脂肪族ポリアミド；ビス（アミノシクロヘキシル）Ｃ１−３アルカン類などの脂環族ジアミンとＣ８−１４アルカンジカルボン酸などの脂肪族ジカルボン酸とから得られる脂環族ポリアミド；芳香族ジカルボン酸（例えば、テレフタル酸および／又はイソフタル酸）と脂肪族ジアミン（例えば、ヘキサメチレンジアミン、ノナメチレンジアミンなど）とから得られるポリアミド；芳香族および脂肪族ジカルボン酸（例えば、テレフタル酸とアジピン酸）と脂肪族ジアミン（例えば、ヘキサメチレンジアミン）とから得られるポリアミドなどが挙げられる。ポリアミド系樹脂は、単独で又は２種以上組み合わせて使用できる。
【００３５】
これらのポリアミド系樹脂のうち、非芳香族又は脂肪族ポリアミド（ポリアミド４６、ポリアミド６、ポリアミド６６、ポリアミド６１０、ポリアミド６１２、ポリアミド１１、ポリアミド１２など）、半芳香族ポリアミド（ポリアミドＭＸＤ６、ポリアミド９Ｔなど）、半芳香族共重合ポリアミド（ポリアミド６Ｔ／６、ポリアミド６Ｔ／６６、ポリアミド６Ｔ／１１、ポリアミド６Ｔ／１２、ポリアミド６Ｉ／６、ポリアミド６Ｉ／６６、ポリアミド６Ｔ／６Ｉ、ポリアミド６Ｔ／６Ｉ／６、ポリアミド６Ｔ／６Ｉ／６６、ポリアミド６６／６Ｉ／６、ポリアミド６６／６Ｉ／１１、ポリアミド６６／６Ｉ／１２、ポリアミド６６／６Ｉ／６１０、ポリアミド６６／６Ｉ／６１２、ポリアミド６Ｔ／Ｍ５Ｔなど）などが好ましい。
【００３６】
（ポリカーボネート系樹脂）
ポリカーボネート系樹脂には、ジヒドロキシ化合物（脂環式ジオールやビスフェノール化合物など）と、ホスゲン又はジフェニルカーボネートなどの炭酸エステルとの反応により得られる重合体が含まれる。ビスフェノール化合物としては、ビス（４−ヒドロキシフェニル）メタン、２，２−ビス（４−ヒドロキシフェニル）プロパン（ビスフェノールＡ）などのビス（ヒドロキシアリール）Ｃ１−１０アルカン；１，１−ビス（４−ヒドロキシフェニル）シクロヘキサンなどのビス（ヒドロキシアリール）Ｃ４−１０シクロアルカン；４，４′−ジヒドロキシジフェニルエーテル；４，４′−ジヒドロキシジフェニルスルホン；４，４′−ジヒドロキシジフェニルスルフィド；４，４′−ジヒドロキシジフェニルケトンなどが挙げられる。
【００３７】
好ましいポリカーボネート系樹脂には、ビスフェノールＡ型ポリカーボネートが含まれる。ポリカーボネート系樹脂は、単独で又は２種以上組み合わせて使用できる。
【００３８】
（ポリフェニレンオキシド系樹脂）
ポリフェニレンオキシド系樹脂（ポリフェニレンエーテル系樹脂）には、単独重合体および共重合体が含まれる。単独重合体としては、ポリ（２，６−ジメチル−１，４−フェニレン）オキシド、ポリ（２，５−ジメチル−１，４−フェニレン）オキシド、ポリ（２，５−ジエチル−１，４−フェニレン）オキシド等のポリ（モノ、ジ又はトリＣ１−６アルキル−フェニレン）オキシド、ポリ（モノ又はジＣ６−２０アリール−フェニレン）オキシド、ポリ（モノＣ１−６アルキル−モノＣ６−２０アリール−フェニレン）オキシドなどが挙げられる。
【００３９】
ポリフェニレンオキシドの共重合体としては、前記単独重合体のモノマーユニットを２種以上有する共重合体（例えば、２，６−ジメチル−１，４−フェニレンオキシド単位と、２，３，６−トリメチル−１，４−フェニレンオキシド単位とを有するランダム共重合体など）、ベンゼンホルムアルデヒド樹脂（フェノール樹脂などのホルムアルデヒド縮合物）やアルキルベンゼンホルムアルデヒド樹脂に、クレゾールなどのアルキルフェノールを反応させて得られるアルキルフェノール変性ベンゼンホルムアルデヒド樹脂ブロックと、主体構造としてのポリフェニレンオキシドブロックとで構成された変性ポリフェニレンオキシド共重合体、ポリフェニレンオキシド又はその共重合体にスチレン系重合体及び／又は不飽和カルボン酸又は無水物（（メタ）アクリル酸、無水マレイン酸など）がグラフトしている変性グラフト共重合体などが挙げられる。ポリフェニレンオキシド系樹脂は単独で又は２種以上組み合わせて使用できる。
【００４０】
（ポリフェニレンスルフィド系樹脂）
ポリフェニレンスルフィド系樹脂（ポリフェニレンチオエーテル系樹脂）としては、ポリフェニレンスルフィド骨格−(Ａｒ−Ｓ)−［式中、Ａｒはフェニレン基を示す］を有する単独重合体及び共重合体が含まれる。フェニレン基（−Ａｒ−）としては、例えば、ｐ−、ｍ−又はｏ−フェニレン基の他、置換フェニレン基（例えば、Ｃ１−６アルキル基などの置換基を有するアルキルフェニレン基や、フェニル基などの置換基を有するアリールフェニレン基）、−Ａｒ−Ａ１−Ａｒ−［式中、Ａｒはフェニレン基、Ａ１は直接結合（又は単結合）、Ｏ、ＣＯ、又はＳＯ２を示す］などであってもよい。ポリフェニレンスルフィド系樹脂は、このようなフェニレン基で構成されるフェニレンスルフィド基のうち、同一の繰返し単位を用いたホモポリマーであってもよく、異種繰返し単位を含むコポリマーであってもよい。
【００４１】
ホモポリマーとしては、ｐ−フェニレンスルフィド基を繰返し単位とする実質上線状のポリマーが好ましい。コポリマーは、前記フェニレンスルフィド基の中で相異なる２種以上を組み合わせて使用できる。コポリマーとしては、ｐ−フェニレンスルフィド基を主な繰返し単位とし、ｍ−フェニレンスルフィド基を含む組み合わせが好ましく、ｐ−フェニレンスルフィド基を６０モル％（好ましくは７０モル％）以上含む実質上線状のコポリマーであってもよい。
【００４２】
ポリフェニレンスルフィド系樹脂は、比較的低分子量の線状ポリマーを酸化架橋又は熱架橋したポリマーであってもよく、２官能性モノマーを主体とするモノマーから縮重合によって得られる実質的に線状構造のポリマーであってもよい。また、ポリフェニレンスルフィド樹脂には、３個以上の官能基を有するモノマーを組み合わせて重合した分岐又は架橋ポリフェニレンスルフィド樹脂や、この樹脂を前記の線状ポリマーにブレンドした樹脂組成物も含まれる。
【００４３】
ポリフェニレンスルフィド系樹脂としては、ポリフェニレンスルフィドやポリビフェニレンスルフィド（ＰＢＰＳ）の他、ポリフェニレンスルフィドケトン（ＰＰＳＫ）、ポリビフェニレンスルフィドスルホン（ＰＰＳＳ）等も使用できる。ポリフェニレンスルフィド系樹脂は、単独で又は二種以上組み合わせて使用できる。
【００４４】
ポリフェニレンスルフィド系樹脂の数平均分子量は、例えば、３００〜３０×１０４、好ましくは４００〜１０×１０４程度である。
【００４５】
（アクリル系樹脂）
アクリル系樹脂には、例えば、（メタ）アクリル酸、（メタ）アクリル酸メチルなどの（メタ）アクリル酸Ｃ１−１０アルキルエステル、ヒドロキシエチル（メタ）アクリレートなどの（メタ）アクリル酸ヒドロキシＣ１−１０アルキルエステル、グリシジル（メタ）アクリレートなどのエポキシ基含有（メタ）アクリレート、（メタ）アクリルアミド、（メタ）アクリロニトリルなどの（メタ）アクリル系単量体の単独又は共重合体、あるいは（メタ）アクリル系単量体と他の共重合可能な単量体との共重合体などが含まれる。好ましいアクリル系樹脂としては、ポリ（メタ）アクリル酸メチル、(メタ)アクリル酸−スチレン共重合体、(メタ)アクリル酸メチル−スチレン共重合体などが挙げられる。これらのアクリル系樹脂は、単独で又は２種以上組み合わせて使用できる。
【００４６】
（スチレン系樹脂）
スチレン系樹脂としては、例えば、スチレン系単量体（例えば、スチレン、ビニルトルエンなど）の単独又は共重合体；スチレン系単量体とビニル系単量体［例えば、（メタ）アクリル系単量体（例えば、（メタ）アクリロニトリル、(メタ)アクリル酸エステル、(メタ)アクリル酸など）、無水マレイン酸などのα，β−モノオレフィン性不飽和カルボン酸又は酸無水物あるいはそのエステルなど）との共重合体；スチレン系グラフト共重合体、スチレン系ブロック共重合体などが挙げられる。
【００４７】
好ましいスチレン系樹脂としては、ポリスチレン（ＧＰＰＳ）、スチレン−メタクリル酸メチル共重合体、スチレン−(メタ)アクリル酸共重合体、スチレン−アクリロニトリル共重合体（ＡＳ樹脂）、ゴム成分（ポリブタジエン、アクリルゴム、スチレン−ブタジエン共重合体ゴム、ＥＰＤＭ、ＥＶＡなど）にスチレン系単量体と必要により共重合性単量体（アクリロニトリル、メタクリル酸メチルなど）が重合したグラフト共重合体［耐衝撃性ポリスチレン（ＨＩＰＳ）、ＡＢＳ樹脂、ＭＢＳ樹脂など］、ポリスチレンブロックとジエン又はオレフィンブロックとで構成された共重合体［例えば、スチレン−ブタジエン−スチレン（ＳＢＳ）ブロック共重合体、スチレン−イソプレンブロック共重合体、スチレン−イソプレン−スチレン（ＳＩＳ）ブロック共重合体、水素添加スチレン−ブタジエン−スチレン（ＳＥＢＳ）ブロック共重合体、水素添加スチレン−イソプレン−スチレン（ＳＥＰＳ）ブロック共重合体、エポキシ化ＳＢＳ、エポキシ化ＳＩＳなど］などが挙げられる。これらのスチレン系樹脂は、単独で又は２種以上組み合わせて使用できる。
【００４８】
（ビニル系樹脂）
ビニル系樹脂としては、ビニル系単量体（例えば、酢酸ビニルなどのビニルエステル；塩素含有ビニル単量体（例えば、塩化ビニルなど）；フッ素含有ビニル単量体；ビニルケトン類；ビニルエーテル類；Ｎ−ビニルカルバゾールなどのビニルアミン類など）の単独又は共重合体、あるいは他の共重合可能なモノマーとの共重合体などが含まれる。前記ビニル系樹脂の誘導体（例えば、ポリビニルアルコール、ポリビニルホルマール、ポリビニルブチラールなどのポリビニルアセタール、エチレン−酢酸ビニル共重合体など）も使用できる。これらのビニル系樹脂は単独で又は２種以上組み合わせて使用できる。
【００４９】
（その他の樹脂）
その他の樹脂としては、ポリアセタール樹脂（ポリアセタール単独又は共重合体など）；ケトン樹脂；ポリスルホン系樹脂（例えば、ポリスルホン、ポリ（エーテルスルホン）、ポリ（４，４′−ビスフェノールエーテルスルホンなど）；ポリエーテルケトン系樹脂（ポリエーテルケトン、ポリ（エーテルエーテルケトン）など）；ポリエーテルイミド；熱可塑性ポリウレタン系樹脂；熱可塑性ポリイミド；ポリオキシベンジレン；熱可塑性エラストマーなどが例示できる。また、熱硬化性樹脂としては、フェノール樹脂、アミノ樹脂、熱硬化性ポリエステル系樹脂、エポキシ樹脂、シリコーン系樹脂、ビニルエステル系樹脂、ポリウレタン系樹脂などが挙げられる。
【００５０】
これらの樹脂又は高分子化合物は、単独で又は二種以上組合わせて使用してもよい。
【００５１】
好ましいベース樹脂としては、液晶ポリエステルであってもよいポリエステル系樹脂、ポリアセタール系樹脂、スチレン系樹脂、ポリアミド系樹脂、ポリフェニレンオキシド系樹脂などの熱可塑性樹脂が挙げられ、さらに好ましくはポリエステル系樹脂（ＰＢＴ系樹脂、ＰＰＴ系樹脂、ＰＥＴ系樹脂など）、ポリアミド系樹脂などが挙げられる。
【００５２】
また、ベース樹脂は、複数の樹脂で構成されたアロイであってもよい。前記ベース樹脂のうち、例えば、ポリカーボネート系樹脂、ポリフェニレンオキシド系樹脂、ポリフェニレンスルフィド系樹脂などは、他の樹脂（例えば、ポリエステル系樹脂及び／又はポリアミド系樹脂）と組み合わせてアロイとして用いてもよい。
【００５３】
ベース樹脂の数平均分子量は、特に制限されず、樹脂の種類や用途に応じて適宜選択され、例えば、５×１０３〜２００×１０４、好ましくは１×１０４〜１５０×１０４、さらに好ましくは１×１０４〜１００×１０４（例えば、１．２×１０４〜１００×１０４）程度の範囲から選択できる。また、ベース樹脂がポリエステル系樹脂の場合、数平均分子量は、例えば、５×１０３〜１００×１０４、好ましくは１×１０４〜７０×１０４、さらに好ましくは１．２×１０４〜３０×１０４程度であってもよい。
【００５４】
（ハロゲン系難燃剤）
ハロゲン系難燃剤としては、有機ハロゲン化物が使用できる。有機ハロゲン化物は、通常、フッ素、塩素、臭素及びヨウ素原子から選択された少なくとも一種のハロゲン原子を含有している。
【００５５】
ハロゲン系難燃剤としては、例えば、ハロゲン含有アクリル系樹脂［ハロゲン化ポリベンジル（メタ）アクリレート系樹脂、例えば、ポリ（ペンタブロモベンジル（メタ）アクリレート）などの臭素化ポリベンジル（メタ）アクリレート、ポリ（ペンタクロロベンジル（メタ）アクリレート）などのハロゲン化ベンジル（メタ）アクリレートの単独又は共重合体など］、ハロゲン含有スチレン系樹脂［ハロゲン化ポリスチレン（臭素化ポリスチレン、塩素化ポリスチレンなどのスチレン系樹脂をハロゲン化処理したハロゲン化物、ハロゲン化スチレン系単量体の単独又は共重合体など）など］、ハロゲン含有ポリカーボネート系樹脂（臭素化ポリカーボネート、塩素化ポリカーボネートなどハロゲン化ポリカーボネートなど）、ハロゲン含有エポキシ化合物［臭素含有エポキシ樹脂（臭素化エポキシ樹脂など）、塩素化エポキシ樹脂などのハロゲン含有エポキシ樹脂（ハロゲン化エポキシ樹脂など）；臭素含有フェノキシ樹脂（臭素化フェノキシ樹脂など）などのハロゲン含有フェノキシ樹脂（ハロゲン化フェノキシ樹脂など）など］、ハロゲン含有リン酸エステル［例えば、トリス（ブロモエチル）ホスフェート、トリス（モノ又はジブロモプロピル）ホスフェート、トリス（モノ又はジブロモブチル）ホスフェート、トリス（モノ乃至トリブロモネオペンチル）ホスフェート、ビス（トリブロモネオペンチル）フェニルホスフェート、トリス（モノ乃至トリブロモフェニル）ホスフェートなどの臭素含有リン酸エステルなど］、ハロゲン含有トリアジン化合物（例えば、トリス（トリブロモフェノキシ）トリアジンなどの臭素含有トリアジン化合物など）、ハロゲン含有イソシアヌル酸化合物［例えば、トリス（２，３−ジブロモプロピル）イソシアヌレート、トリス（２，３，４−トリブロモブチル）イソシアヌレート、トリス（ペンタブロモベンジル）イソシアヌレートなどの臭素含有イソシアヌル酸化合物など］、ハロゲン化ポリアリールエーテル化合物［例えば、オクタ乃至デカブロモジフェニルエーテル、オクタ乃至デカクロロジフェニルエーテルなどのビス（ハロゲン化アリール）エーテル（例えば、ビス（ハロゲン化フェニル）エーテルなど）；臭素化ポリフェニレンエーテルなどのハロゲン含有ポリフェニレンオキシド系樹脂など］、ハロゲン化芳香族イミド化合物［例えば、エチレンビス臭素化フタルイミドなどの臭素化芳香族イミド化合物（例えば、ビスイミド化合物など）など］、ハロゲン化ビスアリール化合物［例えば、臭素化ジフェニルなどのビス（ハロゲン化Ｃ６−１０アリール）；臭素化ジフェニルメタンなどのビス（ハロゲン化Ｃ６−１０アリール）Ｃ１−４アルカン；臭素化ビスフェノールＡなどのハロゲン化ビスフェノール類又はその誘導体（ハロゲン化ビスフェノール類のエチレンオキシド付加体を重合した臭素化ポリエステルなど）など］、ハロゲン化脂環族炭化水素（架橋環式飽和又は不飽和ハロゲン化脂環族炭化水素、例えば、ドデカクロロペンタシクロオクタデカ−７，１５−ジエンなどのハロゲン化ポリシクロアルカジエンなど）などが挙げられる。ハロゲン系難燃剤は、単独で又は二種以上組み合わせて使用できる。
【００５６】
ハロゲン系難燃剤としては、塩素原子及び／又は臭素原子を含有する化合物が好ましく、特に臭素原子を含有する有機臭素化物［臭素含有アクリル系樹脂、臭素含有スチレン系樹脂、臭素含有ポリカーボネート系樹脂、臭素含有エポキシ化合物（臭素化エポキシ樹脂、臭素化フェノキシ樹脂など）、臭素化ポリアリールエーテル化合物（オクタブロモジフェニルエーテルなどのビス（臭素化アリール）エーテル化合物など）、臭素化芳香族イミド化合物、臭素化ビスアリール化合物など）などの臭素原子含有難燃剤］が好ましい。
【００５７】
これらの臭素原子含有難燃剤のうち、特に、臭素化ポリベンジル（メタ）アクリレート系樹脂、アルキレン臭素化フタルイミド、スチレン系樹脂の臭素化物、及び臭素化スチレン系単量体の単独又は共重合体（臭素化ポリスチレンなど）から選択された少なくとも一種などが好ましい。また、臭素化ビスフェノールＡ型エポキシ樹脂、臭素化ビスフェノールＡ型フェノキシ樹脂及び臭素化ビスフェノールＡ型ポリカーボネート樹脂から選択された少なくとも一種なども好ましい。
【００５８】
（特定の酸素酸成分（電気特性向上剤））
(i)有機（亜）ホスホン酸化合物又はその塩
酸素酸成分のうち、有機（亜）ホスホン酸化合物又はその塩（以下、単に有機（亜）ホスホン酸化合物と称する場合がある）としては、（亜）ホスホン酸又は（亜）ホスホン酸（エステルなどの誘導体も含む）が縮合したポリ（亜）ホスホン酸化合物に、有機基（置換基を有していてもよい炭化水素基、置換基を有していてもよいヘテロ原子含有基など）が置換した有機基置換（亜）ホスホン酸化合物又はその塩［金属、ホウ素、アンモニウム及び塩基性窒素含有化合物から選択された少なくとも一種との塩（金属塩、ホウ素塩（ボリル化合物など）、アンモニウム塩、アミノ基含有窒素含有化合物との塩など）など］などが使用できる。また、有機（亜）ホスホン酸化合物には、多価の炭化水素基又はヘテロ原子含有基などで複数の（亜）ホスホン酸単位（少なくとも１つは前記有機基置換（亜）ホスホン酸単位である）が連結された有機（亜）ホスホン酸又はその塩（前記例示の塩）、複数のホスホン酸基又はその塩を有するポリマーも含まれる。
【００５９】
有機（亜）ホスホン酸化合物のうち、例えば、前記式(1)で表される有機（亜）ホスホン酸又はその塩が好ましい。
【００６０】
なお、ｍが０である式(1)の化合物は、有機亜ホスホン酸化合物を示し、ｍが１である式(1)の化合物は、有機ホスホン酸化合物を示す。
【００６１】
前記式(1)において、基Ｒ１及びＲ２で表される炭化水素基としては、アルキル基（メチル、エチル、ヘキシル、デシル基などの直鎖状又は分岐鎖状Ｃ１−２０アルキル基など）、シクロアルキル基（シクロヘキシル基などのＣ５−８シクロアルキル基など）、アリール基（フェニル基などのＣ６−１０アリール基など）、アラルキル基（ベンジル基などのＣ６−１０アリール−Ｃ１−４アルキル基など）などが挙げられる。これらの炭化水素基は、置換基、例えば、アルキル基（前記例示のＣ１−２０アルキル基など）などの炭化水素基（前記例示の炭化水素基など）；ヒドロキシル基又はその誘導体基（メトキシ基などのＣ１−４アルコキシ基など）；カルボキシル基又はその誘導体基（アセチル基などのＣ２−６アシル基；メトキシカルボニル基などのＣ１−４アルコキシ−カルボニル基など）；アミノ基又はＮ−置換アミノ基；ニトロ基；オキソ基（＝Ｏ）；ハロゲン原子（フッ素、塩素、臭素又はヨウ素原子など）などを有していてもよい。炭化水素基は、前記置換基を１つ有していてもよく、同種又は異種の置換基を複数個有していてもよい。
【００６２】
式(1)において、基Ｒ１及びＲ２は、いずれも炭化水素基であってもよいが、少なくともいずれか一方は、水素原子であるのが好ましい（例えば、基Ｒ１が水素原子であり、基Ｒ２が水素原子又はアルキル基などであってもよい）。
【００６３】
基Ｘで表されるｎ価の有機基としては、一価又は多価の炭化水素基及びヘテロ原子含有基［鎖状ヘテロ原子含有基、複素環基（トリアジン環などの窒素原子含有複素環に対応する一価又は多価基など）など］などが挙げられる。一価の炭化水素基としては、アルキル基（メチル、エチル、ｔ−ブチル基などの直鎖状又は分岐鎖状Ｃ１−２０アルキル基など）、アルケニル基（ビニル基などのＣ２−２０アルケニル基など）などの脂肪族炭化水素基；前記例示のシクロアルキル基などの脂環族炭化水素基；前記例示のアリール基及びアラルキル基などの芳香族炭化水素基などが挙げられる。二価の炭化水素基としては、アルキレン基（エチレン、プロピレン、トリメチレン基などの直鎖又は分岐鎖状Ｃ２−２０アルキレン基など）、アルキリデン基（メチレン、エチリデン基などのＣ１−６アルキリデン基など）、シクロアルキレン基（シクロヘキシレン基などのＣ５−８シクロアルキレン基；シクロヘキサンジメチレン基など）、芳香族二価基（フェニレン基などのＣ６−１０アリーレン基；キシリレン基などのＣ６−１０アレーン−ジＣ１−４アルキレン基；ビフェニレン、ジフェニルメタンジイル基などのビスアリール類に対応する二価基など）などが挙げられる。三価以上の多価基としては、Ｃ１−１０アルカン、Ｃ５−６シクロアルカン、Ｃ６−１０芳香族炭化水素環（ベンゼン環、ナフタレン環など）、ビスアリール環（ビフェニル、前記ビスアリール化合物）などの炭化水素に対応する多価基（３〜６価基など）が挙げられる。
【００６４】
前記鎖状ヘテロ原子含有基としては、窒素原子含有基及び酸素原子含有基、例えば、（Ｒ４）３Ｎに対応する１〜３価基（式中、Ｒ４は前記例示の一価の炭化水素基を示す）、（Ｒ５）２Ｏに対応する１〜２価基（式中、Ｒ５は前記例示の一価の炭化水素基を示す）、多価アルコールのモノ乃至ポリアルキルエーテル（トリメチロールプロパントリメチルエーテル、ペンタエリスリトールテトラメチルエーテルなどの２〜４価アルコールのＣ１−４アルキルエーテルなど）に対応する一価基又は多価基（１〜４価基など）などが挙げられる。これらの鎖状ヘテロ原子含有基のうち、トリアルキルアミンに対応する１〜３価基［Ｎ，Ｎ−ジＣ１−４アルキルアミノＣ１−４アルキル基；Ｎ，Ｎ−ジＣ１−４アルキレンアミン基；ニトリロトリスアルキレン又はアルキリデン基（ニトリロトリスメチレン、ニトリロトリスエチレン基などのニトリロトリスＣ１−４アルキリデン又はアルキレン基など］、ジアルキルエーテルに対応する１〜２価基（メトキシメチル基などのＣ１−４アルコキシＣ１−４アルキル基；オキシジメチレン、オキシジエチレン基などのオキシジＣ１−４アルキレン又はオキシジＣ１−４アルキリデン基など）などが好ましい。
【００６５】
これらの基Ｘは、前記Ｒ１及びＲ２の項で例示の置換基を有していてもよい。置換基の個数も制限されず、１個であってもよく、複数個であってもよい。
【００６６】
好ましい基Ｘは、置換基を有していてもよい脂肪族炭化水素基又は置換基を有していてもよいヘテロ原子含有基（鎖状ヘテロ原子含有基など）である。
【００６７】
ｎは、好ましくは１〜４の整数、さらに好ましくは１〜３の整数である。ｍが０である有機亜リン酸では、ｎは、通常１である。
【００６８】
有機（亜）ホスホン酸化合物の塩を形成する金属としては、周期表第１族金属（アルカリ金属）（カリウム、ナトリウムなど）、周期表第２族金属（アルカリ土類金属）（マグネシウム、カルシウム、バリウムなど）、周期表第４族金属（チタン、ジルコニウムなど）、遷移金属（マンガンなどの周期表第７族金属；鉄などの周期表第８族金属；コバルトなどの周期表第９族金属；ニッケルなどの周期表第１０族金属；銅などの周期表第１１族金属など）、亜鉛などの周期表第１２族金属、アルミニウムなどの周期表第１３族金属などが挙げられる。これらの金属は、単独で又は二種以上組み合わせて使用できる。これらの金属のうち、周期表第１族金属、第２族金属、第４族金属、第８族金属、第１２族金属及び第１３族金属から選択された少なくとも一種、特に、周期表第２族金属及び／又は周期表第１３族金属が好ましい。金属塩は、含水塩、例えば、含水マグネシウム塩、含水カルシウム塩、含水アルミニウム塩、含水亜鉛塩などであってもよい。また、金属塩には、金属が部分的に酸化された塩（例えば、チタニル塩、ジルコニル塩など）も含まれる。
【００６９】
また、塩を形成する塩基性窒素含有化合物としては、例えば、アミノ基を有する窒素含有化合物［アミノトリアジン化合物（メラミン、グアナミン、ベンゾグアナミン及び／又はその縮合物（メラム、メレム、メロンなどのメラミン縮合物など）など）、グアニジン化合物（グアニジンなど）など］、尿素化合物（尿素など）などが挙げられる。塩基性窒素含有化合物は、単独で又は二種以上組み合わせて使用できる。これらの窒素含有化合物のうち、特に、アミノトリアジン化合物（メラミン、メラミン縮合物など）が好ましい。
【００７０】
これらの塩形成成分は、単独で又は二種以上組合せて使用できる。有機ホスフィン酸塩には、有機ホスフィン酸と複数種の塩形成成分との複塩、例えば、メラミン・メラム・メレム複塩、メラミン・メラム・メレム・メロン複塩なども含まれる。
【００７１】
有機（亜）ホスホン酸化合物の具体例としては、例えば、メチルホスホン酸、エチルホスホン酸、ｎ−プロピルホスホン酸、イソプロピルホスホン酸、ｎ−ブチルホスホン酸、イソブチルホスホン酸、ｔ−ブチルホスホン酸、ペンチルホスホン酸、オクチルホスホン酸、ヒドロキシアルキルホスホン酸（ヒドロキシメチルホスホン酸、ヒドロキシエチルホスホン酸、ヒドロキシプロピルホスホン酸など）、カルボキシアルキルホスホン酸（カルボキシメチルホスホン酸、２−カルボキシエチルホスホン酸など）、メチル亜ホスホン酸、エチル亜ホスホン酸、ｎ−プロピル亜ホスホン酸、イソプロピル亜ホスホン酸、ｎ−ブチル亜ホスホン酸、イソブチル亜ホスホン酸、ｔ−ブチル亜ホスホン酸、ペンチル亜ホスホン酸、オクチル亜ホスホン酸などの置換基を有していてもよいアルキル（亜）ホスホン酸（Ｃ１−１６アルキル（亜）ホスホン酸など）；フェニルホスホン酸、トリルホスホン酸、フェニル亜ホスホン酸などの置換基を有していてもよいアリール（亜）ホスホン酸（Ｃ６−１０アリール（亜）ホスホン酸など）；エタン−１，２−ジホスホン酸、ヒドロキシエタンジホスホン酸などの置換基を有していてもよいアルカンジホスホン酸（Ｃ２−６アルカンジホスホン酸など）；１−ヒドロキシエチリデン−１，１−ジホスホン酸などの置換基を有していてもよいアルキリデンジホスホン酸（Ｃ１−４アルキリデンジホスホン酸など）；１，４−フェニレンジホスホン酸、１，４−フェニレンジ亜ホスホン酸などのアリーレンジ（亜）ホスホン酸（Ｃ６−１２アリーレンジ（亜）ホスホン酸など）；ニトリロトリス（メチルホスホン酸）などの置換基（ヒドロキシル基など）を有していてもよいニトリロトリス（アルキルホスホン酸）［ニトリロトリス（Ｃ１−４アルキルホスホン酸）など］；オキシジメチルホスホン酸などの置換基（ヒドロキシル基など）を有していてもよいオキシジ（アルキルホスホン酸）［オキシジ（Ｃ１−４アルキルホスホン酸）など］；ポリビニルホスホン酸、ポリアリルホスホン酸などの高分子型ホスホン酸；これらの有機（亜）ホスホン酸のエステル［メチルホスホン酸モノメチルエステル、２−カルボキシエチルホスホン酸エチル、カルボキシメチルホスホン酸トリエチル、カルボキシエチルホスホン酸トリエチルなどの置換基を有していてもよいアルキル（亜）ホスホン酸のモノ又はポリアルキルエステル（Ｃ１−１６アルキル（亜）ホスホン酸のモノ又はジＣ１−１６アルキルエステルなど）；メチルホスホン酸のペンタエリスリトールエステル、メチルホスホン酸の２−エチル−２−ヒドロキシメチル−１，３−プロパンジオールエステル、ヒドロキシエチルポリ（オキシエチル）ホスホン酸エステルなどの置換基を有していてもよいアルキル（亜）ホスホン酸の多価アルコールとのエステルなど］；これらの有機（亜）ホスホン酸の塩［メチル（亜）ホスホン酸Ｃａ塩、エチル（亜）ホスホン酸Ｃａ塩、ｎ−プロピル（亜）ホスホン酸Ｃａ塩、イソプロピル（亜）ホスホン酸Ｃａ塩、ｎ−ブチル（亜）ホスホン酸Ｃａ塩、イソブチル（亜）ホスホン酸Ｃａ塩、ｔ−ブチル（亜）ホスホン酸Ｃａ塩、ペンチル（亜）ホスホン酸Ｃａ塩、オクチル（亜）ホスホン酸Ｃａ塩などのアルキル（亜）ホスホン酸Ｃａ塩、これらのアルキル（亜）ホスホン酸Ｃａ塩に対応するアルキル（亜）ホスホン酸Ｍｇ塩、１−ヒドロキシエチリデン−１，１−ジホスホン酸Ｃａ塩、ニトリロトリス（メチルホスホン酸）Ｃａ塩、ニトリロトリス（メチルホスホン酸）Ｍｇ塩などのアルカリ土類金属塩；前記アルキル（亜）ホスホン酸Ｃａ塩に対応するアルキル（亜）ホスホン酸Ｔｉ塩、１−ヒドロキシエチリデン−１，１−ジホスホン酸Ｔｉ塩、ニトリロトリス（メチルホスホン酸）Ｔｉ塩およびこれらのＴｉ塩に対応するチタニル塩などのチタン塩（チタニル塩も含む）；前記アルキル（亜）ホスホン酸Ｃａ塩に対応するアルキル（亜）ホスホン酸Ａｌ塩、エタン−１，２−ジホスホン酸Ａｌ塩、カルボキシメチルホスホン酸Ａｌ塩、２−カルボキシエチルホスホン酸Ａｌ塩、メチルホスホン酸モノメチルエステルのＡｌ塩、１−ヒドロキシエチリデン−１，１−ジホスホン酸Ａｌ塩、ニトリロトリス（メチルホスホン酸）Ａｌ塩などのアルミニウム塩；前記アルキル（亜）ホスホン酸Ｃａ塩に対応するアルキル（亜）ホスホン酸Ｚｎ塩、１−ヒドロキシエチリデン−１，１−ジホスホン酸Ｚｎ塩、ニトリロトリス（メチルホスホン酸）Ｚｎ塩などの亜鉛塩；前記アルキル（亜）ホスホン酸Ｃａ塩に対応するアルキル（亜）ホスホン酸メラミン塩、これらのメラミン塩に対応するメラム塩、メレム塩、メロン塩、メラミン・メラム・メレム複塩、メラミン・メラム・メレム・メロン複塩、１−ヒドロキシエチリデン１−１−ジホスホン酸のモノ乃至テトラメラミン塩、ニトリロトリス（メチルホスホン酸）モノ乃至ヘキサメラミン塩などのアミノトリアジン化合物（メラミン又はその縮合物など）との塩など］などが挙げられる。これらのうち、有機（亜）ホスホン酸塩、特に、脂肪族有機（亜）ホスホン酸塩［例えば、アルキル（亜）ホスホン酸塩、置換基を有していてもよいアルキレンジホスホン酸塩、置換基を有していてもよいアルキリデンジホスホン酸塩、置換基を有していてもよいニトリロトリス（アルキルホスホン酸）塩など］が好ましい。
【００７２】
有機（亜）リン酸化合物は単独で又は二種以上組み合わせて使用できる。
【００７３】
(ii)有機スルホン酸化合物又はその塩
酸素酸成分のうち、有機スルホン酸化合物又はその塩（以下、単に有機スルホン酸化合物と称する場合がある）としては、有機基（置換基を有していてもよい炭化水素基など）を有するスルホン酸（有機スルホン酸化合物）又はその塩［金属、アンモニウム及び塩基性窒素含有化合物から選択された少なくとも一種の塩形成成分との塩（金属塩、アンモニウム塩、アミノ基含有窒素含有化合物との塩など）など］などが使用できる。
【００７４】
前記有機スルホン酸化合物は、例えば、下記式(2)で表わすことができる。
Ｒ３−Ｓ（＝Ｏ）２−ＯＨ        (2)
（式中、Ｒ３は一価の有機基を示す）
Ｒ３で表される一価の有機基は、窒素原子及び／酸素原子含有基などのヘテロ原子含有基であってもよいが、通常、置換基（前記Ｒ１及びＲ２の項で例示の置換基など）を有していてもよい炭化水素基（前記基Ｘの項で例示の一価の炭化水素基など）である場合が多い。好ましい基Ｒ３は、例えば、置換基を有していてもよい脂肪族炭化水素基（Ｃ１−６アルキル基など）、置換基を有していてもよい芳香族炭化水素基（Ｃ６−１０アリール基など）などであり、特に脂肪族炭化水素基が好ましい。
【００７５】
有機スルホン酸と共に塩を形成する塩形成成分としては、前記有機（亜）ホスホン酸塩の項で例示の金属及びアミノ基を有する窒素含有化合物から選択された少なくとも一種が挙げられる。
【００７６】
有機スルホン酸化合物の具体例としては、例えば、メタンスルホン酸、エタンスルホン酸、ヒドロキシエタンスルホン酸などの置換基を有していてもよいアルカンスルホン酸（Ｃ１−４アルカンスルホン酸など）；ベンゼンスルホン酸、トルエンスルホン酸などの置換基を有していてもよいアレーンスルホン酸（Ｃ６−１０アレーンスルホン酸など）；及びこれらの有機スルホン酸の塩［メタンスルホン酸カルシウムなどのアルカリ土類金属塩；メタンスルホン酸アルミニウムなどのアルミニウム塩；メタンスルホン酸メラム塩などのアミノトリアジン化合物（メラミン又はその縮合物など）との塩など］などが挙げられる。これらの化合物のうち、特に、アルカンスルホン酸塩が好ましい。
【００７７】
有機スルホン酸化合物又はその塩は単独で又は二種以上組み合わせて使用できる。
【００７８】
有機（亜）ホスホン酸化合物及び有機スルホン酸化合物の具体例としては、例えば、特開昭４８−５７９８８号公報、特開昭５５−５９７９号公報、特開昭５６−８４７５０号公報、特開昭６３−２２８６６号公報、特開平１−２２６８９１号公報、特開平２−１８０８７５号公報、特開平４−２３４８９３号公報、特開平７−２２４０７８号公報、特開平７−２４７１１２号公報、特開平８−５９６７９号公報、特開平８−２４５５４５号公報、特開平８−２４５６５９号公報、特開平９−２７２７５９号公報、特開２０００−６３８４３号公報、特開２００１−２６８８号公報、特開２００１−６４４３８号公報、特開２００１−６４５２１号公報、特開２００１−９８１６１号公報、特開２００１−９８２７３号公報、特開２００１−１０６９１９号公報、特開２００１−２８８３６１号公報、ＷＯ００／１１１０８号公報、ＷＯ０１／５７１３４号公報に記載の化合物も挙げられる。
【００７９】
なお、このような酸素酸成分は、ハロゲン系難燃剤を用いても、樹脂の電気特性を改善することができる。そのため、前記酸素酸成分は電気特性向上剤として機能するようである。
【００８０】
前記樹脂組成物は、さらに難燃助剤及びオレフィン系樹脂から選択された少なくとも一種を含有してもよい。
【００８１】
(i)難燃助剤
難燃助剤としては、芳香族樹脂（フェノール系樹脂、アニリン系樹脂、ポリフェニレンオキシド系樹脂、芳香族エポキシ樹脂（ビスフェノールＡ型エポキシ樹脂、ノボラック型エポキシ樹脂など）、フェノキシ樹脂（ビスフェノールＡ型フェノキシ樹脂など）、ポリフェニレンスルフィド系樹脂、ポリカーボネート系樹脂、ポリアリレート樹脂、芳香族ポリアミド樹脂、液晶性であってもよい芳香族ポリエステル樹脂、液晶性であってもよい芳香族ポリエステルアミド樹脂など）、アンチモン含有化合物、モリブデン含有化合物（酸化モリブデンなど）、タングステン含有化合物（酸化タングステンなど）、ビスマス含有化合物（酸化ビスマスなど）、スズ含有化合物（酸化スズなど）、鉄含有化合物（酸化鉄など）、銅含有化合物（酸化銅など）、リン含有化合物［（縮合）リン酸エステル、（縮合）リン酸エステルアミド（ホスホルアミドなど）、ホスホニトリル化合物、芳香族ホスファゼン類（フェノキシホスファゼン、トリルオキシホスファゼン、ビスフェノール類で架橋された架橋フェノキシホスファゼンなど）、有機ホスフィン酸化合物（メチルエチルホスフィン酸アルミニウム塩、ジエチルホスフィン酸アルミニウム塩などのジアルキルホスフィン酸金属塩；メチルエチルホスフィン酸メラミン、ジエチルホスフィン酸メラミン、ジエチルホスフィン酸メラム、ジエチルホスフィン酸メラミン・メラム・メレム複塩などのジアルキルホスフィン酸アミノトリアジン塩など）などの有機化合物；赤リン、リン酸ホウ素などの無機化合物など］、イオウ含有化合物（パーフルオロアルカンスルホン酸の金属塩、スルファミン酸化合物又はその塩など）、フッ素含有樹脂、ケイ素含有化合物［（ポリ）オルガノシロキサン、層状ケイ酸塩など］などが例示できる。これらの難燃助剤は、単独で又は二種以上組み合わせて使用できる。なお、難燃助剤として、樹脂状難燃助剤（芳香族樹脂、例えば、芳香族ポリエステル樹脂、芳香族ポリアミド樹脂、ポリカーボネート系樹脂、ポリフェニレンオキシド系樹脂、ポリフェニレンスルフィド系樹脂など）を用いる場合、通常、前記ベース樹脂とは異なる種類の樹脂が使用できる。
【００８２】
これらの難燃助剤のうち、特に、アンチモン含有化合物、芳香族樹脂［フェノール系樹脂、ポリフェニレンオキシド系樹脂、芳香族エポキシ樹脂、フェノキシ樹脂、ポリフェニレンスルフィド系樹脂、ポリカーボネート系樹脂、ポリアリレート樹脂、芳香族ポリアミド樹脂（構成単量体成分の全てが芳香族系単量体であるポリアミド樹脂、例えば、芳香族ジカルボン酸成分と芳香族ジアミン成分とのポリアミドなど）、液晶性であってもよい芳香族ポリエステル樹脂（構成単量体成分の全てが芳香族系単量体であるポリエステル樹脂、例えば、芳香族ジカルボン酸と芳香族ジオールとのポリエステルなど）及び液晶性であってもよい芳香族ポリエステルアミド樹脂（構成単量体成分の全てが芳香族系単量体であるポリエステルアミド樹脂など）］及びリン含有化合物（特に、有機ホスフィン酸化合物）、フッ素含有樹脂及びケイ素含有化合物から選択された少なくとも一種を用いるのが好ましい。なお、前記芳香族ジカルボン酸、芳香族ジアミン、芳香族ジオールなどの単量体成分は、前記ベース樹脂の項で例示の各成分が使用できる。
【００８３】
アンチモン含有化合物、芳香族樹脂、及び／又は有機ホスフィン酸化合物を用いると難燃性をさらに向上させることができ、フッ素含有樹脂及び／又はケイ素含有化合物を用いると、ドリッピングを効果的に防止できる。
【００８４】
アンチモン含有化合物としては、例えば、酸化アンチモン［三酸化アンチモン（Ｓｂ２Ｏ３など）、四酸化アンチモン、五酸化アンチモン（ｘＮａ２Ｏ・Ｓｂ２Ｏ５・ｙＨ２Ｏ（ｘ＝０〜１、ｙ＝０〜４）など）など］、アンチモン酸塩［アンチモン酸金属塩（例えば、アンチモン酸ナトリウムなどのアルカリ金属塩、アンチモン酸マグネシウムなどのアルカリ土類金属塩など）、アンチモン酸アンモニウムなど］などが挙げられる。これらのアンチモン含有化合物は、単独で又は二種以上組み合わせて使用できる。前記アンチモン含有化合物のうち、酸化アンチモン及びアンチモン酸のアルカリ金属塩などが好ましい。
【００８５】
また、アンチモン含有化合物は、必要により、エポキシ化合物、シラン化合物、イソシアネート化合物及び／又はチタネート化合物などの表面処理剤で表面処理して用いてもよい。
【００８６】
なお、アンチモン含有化合物の平均粒子径は、例えば、０．０２〜５μｍ、好ましくは０．１〜３μｍ程度であってもよい。
【００８７】
リン含有化合物としては、（縮合）リン酸エステル［例えば、レゾルシノールビス（ジフェニルホスフェート）、ハイドキノンビス（ジフェニルホスフェート）、ビフェニルビス（ジフェニルホスフェート）、ビスフェノール−Ａ（ジフェニルホスフェート）、レゾルシノールビス（ジ−２，６−キシリルホスフェート）、ハイドキノンビス（ジ−２，６−キシリルホスフェート）、ビフェニルビス（ジ−２，６−キシリルホスフェート）、ビスフェノール−Ａビス（ジ−２，６−キシリルホスフェート）、ペンタエリスリトールジフェニルホスフェート、ペンタエリスリトールジ−２，６−キシリルホスフェート、２，６，７−トリオキサ−１−ホスファビシクロ［２．２．２］オクタン−４−メタノール−１−オキシド、及び米国特許第４１５４７７５号明細書及び米国特許第４８０１６２５号明細書に記載のリン酸エステル化合物など］、（縮合）リン酸エステルアミド［例えば、１，４−ピペラジンジイルテトラフェニルホスフェート、１，４−ピペラジンジイルテトラー２，６−キシリルホスフェート、Ｎ，Ｎ’−ビス（ネオペンチレンジオキシホスフィニル）ピペラジン、及び特開平１０−１７５９８５号公報、特開２００１−１３９８２３号公報及び特開２００１−３５４６８９号公報に記載のリン酸エステルアミド（ホスホルアミドなど）など］、ホスホニトリル化合物［例えば、フェノキシホスファゼン、トリルオキシホスファゼン、キシリルオキシホスファゼン、フェノキシトリルオキシホスファゼン、フェノキシキシリルホスファゼンなどの環状及び／又は鎖状のアリールオキシホスファゼン（非架橋アリールオキシホスファゼン）、それらの架橋物（例えば、ビスフェノール類残基で架橋されたフェノキシホスファゼンなどの架橋アリールオキシホスファゼンなど）、及びＷＯ９９／１９３８３号公報、ＷＯ００／９５１８号公報、ＷＯ０２／９８８８６号公報及びＷＯ０４／２４８４４号公報に記載のホスファゼン化合物など］、有機ホスフィン酸化合物［例えば、有機ホスフィン酸エステル［９，１０−ジヒドロ−９−オキサ−１０−ホスファフェナントレン−１０−オキシド、１０−ベンジル−９，１０−ジヒドロ−９−オキサ−１０−ホスファフェナントレン−１０−オキシド、１０−（２，５−ジヒドロキシフェニル）−１０Ｈ−９，１０−ジヒドロ−９−オキサ−１０−ホスファフェナントレン−１０−オキシドなど］、有機ホスフィン酸金属塩［例えば、Ｌｉ，Ｎａ，Ｋなどのアルカリ金属塩；Ｍｇ，Ｃａ，Ｓｒなどのアルカリ土類金属塩；Ｃｅなどの周期表第３族金属塩；Ｔｉ，Ｚｒなどの第４族金属塩；Ｍｎなどの第７族金属塩；Ｆｅなどの第８族金属塩；Ｚｎなどの第１２族金属塩；Ａｌなどの第１３族金属塩；Ｓｎ，Ｇｅなどの第１４族金属塩；Ｓｂ，Ｂｉなどの第１５族金属塩などの各種金属塩）、有機（亜）ホスホン酸の塩基性窒素化合物塩（メラミン塩、グアナミン塩、ベンゾグアナミン塩及び／又はそれらの縮合物塩（メラム塩、メレム塩、メロン塩などのメラミン縮合物塩など）などのアミノトリアジン塩など）など］及び無機リン化合物［例えば、赤燐；リン酸類（リン酸、亜リン酸、次亜リン酸など）とアルカリ土類金属又は周期表第１３族金属との塩（複塩も含む）、例えば、リン酸金属塩（リン酸カルシウム、リン酸アルミニウム、リン酸・亜リン酸アルミニウム複塩など）、亜リン酸金属塩（亜リンカルシウム、亜リン酸アルミニウムなど）、次亜リン酸金属塩（次亜リン酸カルシウム、次亜リン酸アルミニウムなど）；リン酸ホウ素など］などが挙げられる。リン含有化合物は、単独で又は二種以上組み合わせて使用できる。
【００８８】
これらのリン含有化合物のうち、特に、有機ホスフィン酸又はその塩が好ましい。有機ホスフィン酸化合物の具体例としては、例えば、例えば、置換基を有していてもよいアルキルホスフィン酸［ジアルキルホスフィン酸類（ジＣ１−１０アルキルホスフィン酸など）、例えば、ジメチルホスフィン酸、メチルエチルホスフィン酸、ジエチルホスフィン酸、エチル（ｎ−、イソ−又はｔ−）ブチルホスフィン酸、ジｎ−プロピルホスフィン酸、ジイソプロピルホスフィン酸、ジｎ−ブチルホスフィン酸、ジイソブチルホスフィン酸、ジ−ｔ−ブチルホスフィン酸、ジペンチルホスフィン酸、ジオクチルホスフィン酸などのジアルキルホスフィン酸；（ヒドロキシメチル）メチルホスフィン酸、（ヒドロキシエチル）メチルホスフィン酸、ビス（ヒドロキシメチル）ホスフィン酸、ビス（ヒドロキシエチル）ホスフィン酸などのヒドロキシル基含有ジアルキルホスフィン酸；（２−カルボキシエチル）メチルホスフィン酸などのカルボキシル基含有ジアルキルホスフィン酸；（メトキシメチル）メチルホスフィン酸などのアルコキシ基含有ジアルキルホスフィン酸など］、アリールホスフィン酸［フェニルホスフィン酸などのＣ６−１０アリールホスフィン酸；ジフェニルホスフィン酸などのジＣ６−１０アリールホスフィン酸など］、アルキルアリールホスフィン酸（メチルフェニルホスフィン酸などのＣ１−４アルキル−Ｃ６−１０アリール−ホスフィン酸など）、及びこれらの有機ホスフィン酸の塩（ジメチルホスフィン酸Ｃａ塩、メチルエチルホスフィン酸Ｃａ塩、ジエチルホスフィン酸Ｃａ塩、ジ（ｎ−又はイソ−）プロピルホスフィン酸Ｃａ塩、ジ（ｎ−、イソ−又はｔ−）ブチルホスフィン酸Ｃａ塩、エチル（ｎ−又はイソー）プロピルホスフィン酸Ｃａ塩、エチル（ｎ−、イソ−又はｔ−）ブチルホスフィン酸Ｃａ塩、ジ（ｎ−、イソ−又はｔ−）ブチルホスフィン酸Ｃａ塩、ジペンチルホスフィン酸Ｃａ塩、ジオクチルホスフィン酸Ｃａ塩、（２−カルボキシエチル）メチルホスフィン酸Ｃａ塩及びこれらのカルシウム塩に対応するＭｇ塩などのアルカリ土類金属塩；ジメチルホスフィン酸Ａｌ塩、メチルエチルホスフィン酸Ａｌ塩、ジエチルホスフィン酸Ａｌ塩、ジ（ｎ−又はイソ−）プロピルホスフィン酸Ａｌ塩、ジ（ｎ−、イソ−又はｔ−）ブチルホスフィン酸Ａｌ塩、エチル（ｎ−又はイソー）プロピルホスフィン酸Ａｌ塩、エチル（ｎ−、イソ−又はｔ−）ブチルホスフィン酸Ａｌ塩、ジペンチルホスフィン酸Ａｌ塩、ジオクチルホスフィン酸Ａｌ塩、（２−カルボキシエチル）メチルホスフィン酸Ａｌ塩などのアルミニウム塩；ジメチルホスフィン酸Ｔｉ塩、メチルエチルホスフィン酸Ｔｉ塩、ジエチルホスフィン酸Ｔｉ塩、ジ（ｎ−又はイソ−）プロピルホスフィン酸Ｔｉ塩、ジ（ｎ−、イソ−又はｔ−）ブチルホスフィン酸Ｔｉ塩、エチル（ｎ−又はイソー）プロピルホスフィン酸Ｔｉ塩、エチル（ｎ−、イソ−又はｔ−）ブチルホスフィン酸Ｔｉ塩、ジペンチルホスフィン酸Ｔｉ塩、ジオクチルホスフィン酸Ｔｉ塩、（２−カルボキシエチル）メチルホスフィン酸Ｔｉ塩及びこれらの塩に対応するチタニル塩などのチタン塩；ジメチルホスフィン酸Ｚｎ塩、ジエチルホスフィン酸Ｚｎ塩、メチルエチルホスフィン酸Ｚｎ塩、ジ（ｎ−又はイソ−）プロピルホスフィン酸Ｚｎ塩、ジ（ｎ−、イソ−又はｔ−）ブチルホスフィン酸Ｚｎ塩、エチル（ｎ−又はイソー）プロピルホスフィン酸Ｚｎ塩、エチル（ｎ−、イソ−又はｔ−）ブチルホスフィン酸Ｚｎ塩、ジペンチルホスフィン酸Ｚｎ塩、ジオクチルホスフィン酸Ｚｎ塩、（２−カルボキシエチル）メチルホスフィン酸Ｚｎ塩などの亜鉛塩；ジメチルホスフィン酸メラミン塩、メチルエチルホスフィン酸メラミン塩、ジエチルホスフィン酸メラミン塩、ジ（ｎ−又はイソ−）プロピルホスフィン酸メラミン塩、ジ（ｎ−、イソ−又はｔ−）ブチルホスフィン酸メラミン塩、エチル（ｎ−又はイソー）プロピルホスフィン酸メラミン塩、エチル（ｎ−、イソ−又はｔ−）ブチルホスフィン酸メラミン塩、ジペンチルホスフィン酸メラミン塩、ジオクチルホスフィン酸メラミン塩、（２−カルボキシエチル）メチルホスフィン酸メラミン塩、これらのメラミン塩に対応するメラミン・メラム・メレム複塩などのアミノトリアジン化合物との塩など）などが挙げられる。
【００８９】
また、有機ホスフィン酸化合物には、不飽和結合を環内に有していてもよい環式有機ホスフィン酸又はその塩も含まれる。このような有機ホスフィン酸化合物の具体例としては、例えば、１−ヒドロキシ−１Ｈ−ホスホラン−１−オキシド、２−カルボキシ−１−ヒドロキシ−１Ｈ−ホスホラン−１−オキシドなどの置換基を有していてもよいアルキレンホスフィン酸（Ｃ３−８アルキレンホスフィン酸など）；１−ヒドロキシホスホラン−１−オキシドなどの置換基を有していてもよいアルケニレンホスフィン酸（Ｃ３−８アルケニレンホスフィン酸など）；１，３−シクロブチレンホスフィン酸、１，３−シクロペンチレンホスフィン酸、１，４−シクロオクチレンホスフィン酸、１，５−シクロオクチレンホスフィン酸などのシクロアルキレンホスフィン酸（Ｃ４−１０シクロアルキレンホスフィン酸など）；又はこれらの塩（１−ヒドロキシ−１Ｈ−ホスホラン−１−オキシドのアルカリ土類金属塩（Ｃａ塩、Ｍｇ塩など）、Ａｌ塩、Ｔｉ塩、チタニル塩、Ｚｎ塩などの金属塩；メラミン塩、メラミン・メラム・メレム複塩などのアミノトリアジン塩など）などが挙げられる。
【００９０】
また、有機ホスフィン酸化合物のうち、多価ホスフィン酸（ビスホスフィン酸など）化合物が好ましい。このような前記多価ホスフィン酸化合物の具体例としては、複数のホスフィン酸（又は有機ホスフィン酸）が多価有機基で連結された多価ホスフィン酸、例えば、アルカンビスホスフィン酸［エタン−１，２−ビス（ホスフィン酸）などのＣ１−１０アルカンビス（ホスフィン酸）など］、アルカンビス（アルキルホスフィン酸）［エタン−１，２−ビス（メチルホスフィン酸）などのＣ１−１０アルカンビス（Ｃ１−６アルキルホスフィン酸）など］、又はこれらの塩などが挙げられる。塩としては、エタン−１，２−ビスホスフィン酸Ｃａ塩、エタン−１，２−ビス（メチルホスフィン酸）のＣａ塩、Ｍｇ塩、Ａｌ塩、Ｚｎ塩、Ｔｉ塩、又はチタニル塩などの金属塩；エタン−１，２−ビスホスフィン酸メラミン塩、エタン−１，２−ビス（メチルホスフィン酸）メラミン塩、メラム塩、メレム塩、メラミン・メラム・メレム複塩などの窒素含有化合物との塩などが挙げられる。
【００９１】
有機ホスフィン酸塩の具体例として、例えば、特開昭５５−５９７９号公報、特開平８−７３７２０号公報、特開平９−２７８７８４号公報、特開平１１−２３６３９２号公報、特開２００１−２６８６号公報、特開２００４−２３８３７８号公報、特開２００４−２６９５２６号公報、特開２００４−２６９８８４号公報、特開２００４−３４６３２５号公報、特表２００１−５１３７８４号公報、特表２００１−５２５３２７号公報、特表２００１−５２５３２８号公報、特表２００１−５２５３２９号公報、特表２００１−５４０２２４号公報、米国特許第４１８０４９５号明細書、米国特許第４２０８３２１号明細書、米国特許第４２０８３２２号明細書、米国特許第６２２９０４４号明細書、米国特許第６３０３６７４号明細書に記載されている化合物が挙げられる。
【００９２】
上記有機ホスフィン酸塩は単独で又は二種以上組み合わせて使用できる。
【００９３】
前記フッ素含有樹脂には、フッ素含有単量体の単独又は共重合体、例えば、フッ素含有単量体（テトラフルオロエチレン、クロロトリフルオロエチレン、ビニリデンフルオライド、ヘキサフルオロプロピレン、パーフルオロアルキルビニルエーテルなど）の単独又は共重合体や、前記フッ素含有単量体と他の共重合性単量体（エチレン、プロピレンなどのオレフィン系単量体、（メタ）アクリレートなどのアクリル系単量体など）との共重合体などが含まれる。
【００９４】
このようなフッ素含有樹脂としては、具体的には、ポリテトラフルオロエチレン、ポリクロロトリフルオロエチレン、ポリビニリデンフルオライドなどの単独重合体；テトラフルオロエチレン−ヘキサフルオロプロピレン共重合体、テトラフルオロエチレン−パーフルオロアルキルビニルエーテル共重合体、エチレン−テトラフルオロエチレン共重合体、エチレン−クロロトリフルオロエチレン共重合体などの共重合体が例示できる。フッ素含有樹脂は、単独で又は二種以上組み合わせて使用できる。
【００９５】
なお、前記フッ素含有樹脂は、粒子状で使用してもよく、平均粒径は、例えば、１０〜５０００μｍ程度、好ましくは１００〜１０００μｍ程度、さらに好ましくは１００〜７００μｍ程度であってもよい。
【００９６】
ケイ素含有化合物としては、モンモリロナイト、サポナイト、バイデライト、ヘクトライト、フッ素ヘクトライトなどのスメクタイト系層状ケイ酸塩、Ｌｉ型フッ素テニオライト、Ｎａ型フッ素テニオライト、Ｌｉ型四ケイ素フッ素雲母、Ｎａ型四ケイ素フッ素雲母などの膨潤性合成フッ素雲母、バーミュライト、ハロイサイトなどが挙げられる。尚、層状ケイ酸塩には、四級アンモニウムや四級ホスホニウムなどの有機オニウムカチオンを層間にインタカレートした変性層状ケイ酸塩、エポキシ基、アミノ基、カルボキシル基、酸無水物基、オキサゾリン基等の反応性官能基を付加した変性層状ケイ酸塩（反応性官能基を有するシランカップリング剤で処理した層状ケイ酸塩など）なども含まれる。さらに、その他のケイ素含有化合物として、（ポリ）オルガノシロキサン、例えば、ポリジメチルシロキサン、ポリメチルフェニルシロキサンなどのポリオルガノシロキサン（オルガノシロキサンの単独重合体又は共重合体など）などが挙げられる。これらの（ポリ）オルガノシロキサンのうち、粘度１×１０−３〜５×１０−２ｍ２ｓ−１（２５℃）程度のオルガノシロキサンが好ましい。これらのケイ素含有化合物は単独で又は二種以上組み合わせて使用できる。
【００９７】
（オレフィン系樹脂）
オレフィン系樹脂を用いると、樹脂の電気特性（例えば、耐トラッキング性）をさらに改善することができる。オレフィン系樹脂としては、例えば、オレフィン系単量体［エチレン、プロピレン、１−ブテン、３−メチル−１−ペンテン、４−メチル−１−ブテン、１−ヘキセン、１−オクテンなどのα−オレフィン（特に、α−Ｃ２−１０オレフィン）；環状オレフィン｛例えば、シクロブテン、シクロペンテン、シクロヘキセンなどのシクロアルケン（Ｃ３−１０シクロアルケンなど）；シクロペンチン、シクロヘキシンなどのＣ３−１０シクロアルキン；架橋環式オレフィン（ノルボルネン、テトラジシクロドデセンなどのポリシクロアルケン、ジシクロペンタジエンなどのジシクロアルカジエンなど）；又はこれらの誘導体（アルキル置換体、アルキリデン置換体、アルコキシ置換体、アシル置換体、カルボキシ置換体など）など｝など］の単独又は共重合体、前記オレフィン系単量体又は重合体と、共重合性単量体［ビニル系単量体、例えば、（メタ）アクリル酸又はその塩（金属塩など）、（メタ）アクリル酸エステル（（メタ）アクリル酸アルキルエステル、（メタ）アクリル酸グリシジルエステルなど）などのアクリル系単量体；酢酸ビニルなどの有機酸ビニルエステル系単量体；フマル酸、（無水）マレイン酸、（無水）イタコン酸、（無水）シトラコン酸、（無水）ナジック酸などのα，β−不飽和ジカルボン酸系単量体；（メタ）アクリロニトリルなどのシアン化ビニル系単量体など］との共重合体（ランダム共重合体、ブロック共重合体、グラフト共重合体など）などが挙げられる。
【００９８】
オレフィン系樹脂としては、具体的に、例えば、α−オレフィン系樹脂［例えば、ポリエチレン、ポリプロピレン、プロピレン−エチレン共重合体などのα−Ｃ２−３オレフィンの単独又は共重合体；エチレン−（メタ）アクリル酸共重合体、プロピレン−（メタ）アクリル酸共重合体、エチレン−（メタ）アクリル酸金属塩共重合体、エチレン−（メタ）アクリル酸エステル共重合体（エチレン−エチルアクリレート共重合体などのエチレン−（メタ）アクリル酸アルキル共重合体；エチレン−（メタ）アクリル酸グリシジル共重合体；エチレン−（メタ）アクリル酸グリシジル−（メタ）アクリル酸アルキル共重合体など）などのα−Ｃ２−３オレフィンと共重合性単量体との共重合体など］、酸変性オレフィン系樹脂［例えば、オレフィン系樹脂の単独又は共重合体を、α，β−不飽和カルボン酸（（メタ）アクリル酸、マレイン酸、フマル酸、イタコン酸、シトラコン酸、ナジック酸など）及び／又はその酸無水物で変性した酸変性オレフィン系樹脂など］、環状オレフィン系樹脂（例えば、環状オレフィンの単独重合体、α−Ｃ２−１０オレフィン−環状オレフィン共重合体など）などが挙げられる。
【００９９】
これらのオレフィン系樹脂のうち、ポリα−Ｃ２−３オレフィン（特にポリエチレン、ポリプロピレン、プロピレン−エチレンブロック共重合体）、α−Ｃ２−３オレフィン−（メタ）アクリル酸エステル共重合体［例えば、α−Ｃ２−３オレフィン−（メタ）アクリル酸Ｃ１−４アルキル共重合体（特に、エチレン−アクリル酸エチル共重合体）、α−Ｃ２−３オレフィン−（メタ）アクリル酸グリシジル共重合体（特に、エチレン−（メタ）アクリル酸グリシジル共重合体）、α−Ｃ２−３オレフィン−（メタ）アクリル酸グリシジル−（メタ）アクリル酸Ｃ１−４アルキル共重合体（特に、エチレン−（メタ）アクリル酸グリシジル−（メタ）アクリル酸メチル共重合体など）など］、酸変性ポリオレフィン（無水マレイン酸変性ポリプロピレンなどの酸変性ポリＣ２−３オレフィンなど）などが好ましい。
【０１００】
オレフィン系樹脂の数平均分子量は、特に制限されないが、例えば、３００〜２０×１０５、好ましくは５００〜１０×１０４程度である。
【０１０１】
オレフィン系樹脂は、単独で又は２種以上組み合わせて使用できる。
【０１０２】
（電気特性向上助剤）
本発明の樹脂組成物は、必要により、さらに、電気特性を向上させるための添加剤（電気特性向上助剤）、例えば、窒素含有化合物［アミノトリアジン化合物（メラミン；グアナミン；メラム、メレムなどのメラミン縮合物など）、アミノトリアジン化合物の塩（前記アミノトリアジン化合物の有機酸又は無機酸塩、例えば、メラミンシアヌレートなどのシアヌール酸塩など）など］、リン含有化合物［（ポリ）リン酸塩（塩基性窒素含有化合物との塩、金属塩など）、有機リン酸エステル、ポリリン酸アミドなど］、ケイ素含有化合物［ケイ酸塩（タルク、カオリン、ケイ酸アルミニウムなど）、ハイドロタルサイト、ゼオライトなど］、無機金属化合物［無機酸（リン酸及びケイ酸以外の無機酸、例えば、炭酸、ホウ酸、スズ酸、タングステン酸、硫酸など）の金属塩、金属酸化物（酸化マグネシウム、酸化鉄、酸化チタン、酸化亜鉛、アルミナなど）、金属水酸化物（水酸化アルミニウム、水酸化マグネシウム、水酸化ジルコニウム、アルミナ水和物（ベーマイト）など）、金属硫化物（硫化亜鉛、硫化モリブデン、硫化タングステンなど）など］などを含有してもよい。これらの電気特性向上助剤は、単独で又は二種以上組み合わせて使用できる。なお、電気特性向上助剤としては、通常、前記酸素酸成分及び難燃助剤とは種類の異なる化合物が使用される。
【０１０３】
前記電気特性向上助剤のうち、前記リン含有化合物としては、（ポリ）リン酸塩［ポリリン酸アンモニウムなどのアンモニウム塩；ポリリン酸（ピロリン酸も含む）とアミノトリアジン化合物との塩（ポリリン酸メラミン；ポリリン酸とメラミン縮合物との塩、例えば、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン、ポリメタリン酸メラミン・メラム・メレム複塩など）；リン酸又はポリリン酸（ピロリン酸も含む）の金属塩（リン酸水素カルシウムなどのリン酸水素金属塩（アルカリ土類金属塩など）；（ポリ）リン酸アルミニウム塩などの（ポリ）リン酸金属塩；ピロリン酸アルミニウム塩、リン酸ピロリン酸アルミニウム複塩などのピロリン酸金属塩など）など］、有機リン酸エステル（脂肪族有機リン酸エステル、例えば、リン酸トリメチルなどのリン酸アルキルなど）、ポリリン酸アミド（（ポリ）リン酸及び／又は有機リン酸と、シアナミド誘導体とを、尿素及び／又はリン酸尿素の存在下で焼成、縮合して得られる高分子化合物など）などが挙げられる。また、前記無機金属化合物を構成する金属としては、アルカリ金属（Ｋ、Ｎａなど）、アルカリ土類金属（Ｍｇ、Ｃａ、Ｂａなど）、遷移金属（Ｆｅ、Ｃｏなど）、周期表第１２属金属（Ｚｎなど）などが挙げられる。無機金属化合物のうち、無機酸の金属塩としては、炭酸塩（炭酸カルシウムなどのアルカリ土類金属塩など）、ホウ酸塩（無水又は含水ホウ酸亜鉛、無水又は含水ホウ酸カルシウムなどの（含水）ホウ酸金属塩など）、スズ酸塩（無水又は含水スズ酸亜鉛などの（含水）スズ酸金属塩など）、タングステン酸塩（タングステン酸亜鉛など）、硫酸塩（硫酸マグネシウム、硫酸カルシウム、硫酸バリウムなど）などが挙げられる。
【０１０４】
電気特性向上助剤のうち、金属酸化物、金属硫化物、（含水）ケイ酸金属塩、（含水）ホウ酸金属塩、（含水）スズ酸金属塩、リン酸水素金属塩、ピロリン酸塩、ポリリン酸塩、ポリメタリン酸塩及びポリリン酸アミドから選択された少なくとも一種などが好ましい。特に、酸化チタン、硫化亜鉛、タルク、カオリン、（含水）ホウ酸亜鉛、（含水）ホウ酸カルシウム、（含水）スズ酸亜鉛、リン酸水素カルシウム、メラミンシアヌレート、ポリリン酸メラミン、ポリリン酸メラム、ポリリン酸メレム、ポリリン酸メロン、ポリリン酸メラミン・メラム・メレム複塩、ポリリン酸メラミン・メラム・メレム・メロン複塩、ポリメタリン酸メラミン及びポリメタリン酸メラミン・メラム・メレム複塩から選択された少なくとも一種が好ましい。
【０１０５】
（各成分の割合）
ハロゲン系難燃剤の割合は、ベース樹脂１００重量部に対して、例えば、３〜３０重量部、好ましくは５〜２５重量部、さらに好ましくは７〜２０重量部程度である。
【０１０６】
特定の酸素酸成分の割合は、ベース樹脂１００重量部に対して、例えば、１〜３０重量部、好ましくは３〜２８重量部、さらに好ましくは５〜２５重量部程度である。また、特定の酸素酸成分の割合は、ハロゲン系難燃剤１００重量部に対して、例えば、５〜５００重量部、好ましくは１０〜３００重量部、さらに好ましくは２０〜２８０重量部程度であってもよい。
【０１０７】
難燃助剤の割合は、ベース樹脂１００重量部に対して、例えば、０〜３０重量部、好ましくは０．１〜２０重量部、さらに好ましくは１〜１５重量部程度である。難燃助剤の割合は、ハロゲン系難燃剤１００重量部に対して、例えば、０〜２００重量部、好ましくは０．２〜１５０重量部、さらに好ましくは０．５〜１２０重量部（例えば、０．５〜１１０重量部）程度であってもよい。また、前記酸素酸成分と難燃助剤との割合（重量比）は、酸素酸成分／難燃助剤＝１０／９０〜１００／０（例えば、１０／９０〜９９．９／０．１程度）、好ましくは２０／８０〜９９／１、さらに好ましくは２５／７５〜９７／３程度であってもよい。
【０１０８】
また、オレフィン系樹脂の割合は、ベース樹脂１００重量部に対して、例えば、０〜３０重量部、好ましくは１〜２０重量部、さらに好ましくは２〜１５重量部程度であってもよい。オレフィン系樹脂の割合は、ハロゲン系難燃剤１００重量部に対して、例えば、０〜３００重量部、好ましくは１〜１５０重量部、さらに好ましくは５〜１００重量部（例えば、５〜８０重量部）程度であってもよい。また、オレフィン系樹脂の割合は、ハロゲン系難燃剤と酸素酸成分との総量１００重量部に対して、例えば、１〜１５０重量部、好ましくは５〜１００重量部、さらに好ましくは１０〜７０重量部程度であってもよい。
【０１０９】
電気特性向上助剤の割合は、ベース樹脂１００重量部に対して、例えば、０〜３０重量部、好ましくは１〜２０重量部、さらに好ましくは１．５〜１５重量部（例えば、２〜１５重量部）程度であってもよい。電気特性向上助剤の割合は、ハロゲン系難燃剤１００重量部に対して、例えば、０〜３００重量部、好ましくは１〜２００重量部、さらに好ましくは１．５〜１５０重量部（例えば、３〜１００重量部）程度であってもよい。
【０１１０】
本発明において、難燃性樹脂組成物は、さらに他の添加剤、例えば、他の難燃剤（窒素系、リン系難燃剤など）、酸化防止剤（フェノール系酸化防止剤、アミン系酸化防止剤、ヒドロキノン系酸化防止剤、キノリン系酸化防止剤、イオウ系酸化防止剤、リン系酸化防止剤（又は安定剤）など）、安定剤（紫外線吸収剤、耐候（光）安定剤、熱安定剤、加工安定剤、リン系安定剤、反応性安定剤など）、帯電防止剤、滑剤、離型剤、結晶化核剤、可塑剤、着色剤（染料、顔料など）、潤滑剤、ドリッピング防止剤、充填剤（ガラス繊維や炭素繊維などの繊維状無機充填剤や、ガラスフレークなどの非繊維状無機充填剤など）などを含有してもよい。これらの他の添加剤は、単独で又は二種以上組み合わせて使用できる。
【０１１１】
前記樹脂組成物は、前記添加剤のうち、酸化防止剤、安定剤（特に、リン系安定剤、反応性安定剤）、滑剤及び充填剤から選択された少なくとも一種を含有するのが好ましい。また、上記添加剤のうち、少なくとも充填剤を用いてもよい。
【０１１２】
難燃性樹脂組成物における充填剤の割合は、ベース樹脂１００重量部に対して、例えば、０〜１００重量部、好ましくは０．５〜８０重量部、さらに好ましくは１〜７０重量部程度であってもよい。
【０１１３】
前記酸化防止剤のうち、フェノール系酸化防止剤には、ヒンダードフェノール類、例えば、１，６−ヘキサンジオール−ビス［３−（３，５−ジ−ｔ−ブチル−４−ヒドロキシフェニル）プロピオネート］などのＣ２−１０アルカンジオール−ビス［３−（３，５−ジ−分岐Ｃ３−６アルキル−４−ヒドロキシフェニル）プロピオネート］；トリエチレングリコール−ビス［３−（３−ｔ−ブチル−５−メチル−４−ヒドロキシフェニル）プロピオネート］などのジ又はトリオキシＣ２−４アルキレンジオール−ビス［３−（３，５−ジ−分岐Ｃ３−６アルキル−４−ヒドロキシフェニル）プロピオネート］；グリセリントリス［３−（３，５−ジ−ｔ−ブチル−４−ヒドロキシフェニル）プロピオネート］などのＣ３−８アルキレントリオール−ビス［３−（３，５−ジ−分岐Ｃ３−６アルキル−４−ヒドロキシフェニル）プロピオネート］；ペンタエリスリトールテトラキス［３−（３，５−ジ−ｔ−ブチル−４−ヒドロキシフェニル）プロピオネート］などのＣ４−８アルキレンテトラオールテトラキス［３−（３，５−ジ−分岐Ｃ３−６アルキル−４−ヒドロキシフェニル）プロピオネート］；ｎ−オクタデシル［３−（３，５−ジ−ｔ−ブチル−４−ヒドロキシフェニル）プロピオネート］などのＣ１０−３５アルキル［３−（３，５−ジ−分岐状Ｃ３−６アルキル−４−ヒドロキシフェニル）プロピオネート］；Ｎ，Ｎ’−ヘキサメチレンビス（３，５−ジ−ｔ−ブチル−４−ヒドロキシヒドロシンナマミド）などのＮ，Ｎ’−Ｃ２−１０アルキレンビス（３，５−ジ分岐状Ｃ３−６アルキル−４−ヒドロキシヒドロシンナマミド）などが好ましい。
【０１１４】
アミン系酸化防止剤には、ヒンダードアミン類、例えば、トリ又はテトラＣ１−３アルキルピペリジン又はその誘導体（４−位にメトキシ、ベンゾイルオキシ、フェノキシなどが置換していてもよい２，２，６，６−テトラメチルピペリジンなど）、ビス（トリ、テトラ又はペンタＣ１−３アルキルピペリジン）Ｃ２−２０アルカンジカルボン酸エステル［例えば、ビス（２，２，６，６−テトラメチル−４−ピペリジル）オギザレート、オギザレートに対応するマロネート、アジペート、セバケート、テレフタレートなど；ビス（１，２，２，６，６−ペンタメチル−４−ピペリジル）セバケート］、１，２−ビス（２，２，６，６−テトラメチル−４−ピペリジルオキシ）エタン、フェニルナフチルアミン、Ｎ，Ｎ′−ジフェニル−１，４−フェニレンジアミン、Ｎ−フェニル−Ｎ′−シクロヘキシル−１，４−フェニレンジアミンなどが含まれる。
【０１１５】
ヒドロキノン系酸化防止剤には、例えば、２，５−ジ−ｔ−ブチルヒドロキノンなどが含まれ、キノリン系酸化防止剤には、例えば、６−エトキシ−２，２，４−トリメチル−１，２−ジヒドロキノリンなどが含まれる。また、イオウ系酸化防止剤には、例えば、ジラウリルチオジプロピオネート、ジステアリルチオジプロピオネートなどが含まれる。
【０１１６】
リン系安定剤（又はリン系酸化防止剤）としては、例えば、ホスファイト系安定剤（トリアルキルホスファイト、トリスアルキルアリールホスファイト、トリス（分岐アルキルフェニル）ホスファイト、（分岐アルキルフェニル）フェニルホスファイト、ビス（アルキルアリール）ペンタエリスリトールジホスファイトなど）、トリフェニルホスフェート系安定剤、ジホスホナイト系安定剤などが挙げられる。
【０１１７】
反応性安定剤としては、例えば、エポキシ系反応性安定剤（グリシジルエーテル化合物、エポキシ基含有アクリル系重合体など）、オキサゾリン系反応性安定剤（１，３−フェニレンビス（２−オキサゾリン）、１，４−フェニレンビス（２−オキサゾリン）など）、カルボジイミド系反応性安定剤（ポリアリールカルボジイミド、ポリアルキルアリールカルボジイミド、ポリ［アルキレンビス（アルキル又はシクロアルキルアリール）カルボジイミド］など）などが挙げられる。
【０１１８】
これらの酸化防止剤及び／又は安定剤は単独で又は二種以上組み合わせて使用できる。酸化防止剤の割合は、ベース樹脂（Ａ）１００重量部に対して、０．０１〜１０重量部、好ましくは０．０５〜８重量部、さらに好ましくは０．１〜５重量部程度の範囲から選択できる。また、安定剤の割合も、酸化防止剤の割合と同様の範囲から選択できる。
【０１１９】
また、前記添加剤のうち、前記滑剤としては、長鎖脂肪酸又はその誘導体［一価の飽和又は不飽和脂肪酸（カプリン酸、ラウリン酸、ミリスチン酸、ペンタデシル酸、パルミチン酸、ステアリン酸、アラキン酸、ベヘン酸、モンタン酸等のＣ１０−３４飽和脂肪酸など）、二価の飽和又は不飽和脂肪酸（オレイン酸、リノール酸、リノレン酸、アラキドン酸、エルカ酸等のＣ１０−３４不飽和脂肪酸など）、及びこれらの脂肪酸エステルや脂肪酸アミドなど］、ポリアルキレングリコール［Ｃ２−６アルキレングリコール（エチレングリコール、プロピレングリコール、テトラメチレングリコールなど）の単独又は共重合体、若しくはこれらの誘導体など］、シリコーン系化合物［ジアルキルシロキサン（ジメチルシロキサンなど）、アルキルアリールシロキサン（フェニルメチルシロキサンなど）、ジアリールシロキサン（ジフェニルシロキサンなど）などのモノオルガノシロキサン、もしくはこれらの単独重合体又は共重合体（ポリオルガノシロキサン）、変性ポリオルガノシロキサンなど］、ワックス類［天然パラフィン、合成パラフィン、マイクロワックス、ポリオレフィン系ワックス（ポリエチレンワックス、ポリプロピレンワックス等のポリＣ２−４オレフィン系ワックス、エチレン共重合体ワックスなどのオレフィン共重合体ワックスなど）など］などが挙げられる。滑剤は、単独で又は二種以上組み合わせて使用できる。
【０１２０】
滑剤の割合は、ベース樹脂（Ａ）１００重量部に対して、例えば、０．０１〜２０重量部、好ましくは０．０１〜１５重量部、さらに好ましくは０．０１〜１０重量部（例えば、０．１〜１０重量部）程度である。
【０１２１】
本発明の難燃性樹脂組成物は、粉粒体混合物や溶融混合物であってもよく、ベース樹脂と、ハロゲン系難燃剤、特定の酸素酸成分、必要により他の成分（難燃助剤、オレフィン系樹脂、電気特性向上助剤、添加剤など）とを慣用の方法で混合することにより調製できる。また、本発明には、前記難燃性樹脂組成物で形成された成形品（例えば、前記溶融混合物を固化することにより形成された樹脂組成物（成形体））も含まれる。
【０１２２】
難燃性樹脂組成物及び成形品は、例えば、（１）各成分を混合して、一軸又は二軸の押出機により混練し押出してペレットを調製した後、成形する方法、（２）一旦、組成の異なるペレット（マスターバッチ）を調製し、そのペレットを所定量混合（希釈）して成形に供し、所定の組成の成形品を得る方法、（３）成形機に各成分の１又は２以上を直接仕込み、成形する方法などが採用できる。なお、ベース樹脂以外の全て又は一部を予め混合し、ベース樹脂と混合してもよく、ベース樹脂以外の成分同士を予め混合することなく、ベース樹脂と直接混合してもよい。また、ベース樹脂以外の成分の添加順序も特に制限されず、ベース樹脂に、ベース樹脂以外の成分の全てを一度に添加してもよく、一部の成分を添加して混合した後、残る成分を（必要により複数回に分割して）添加してもよい。
【０１２３】
なお、成形品は、難燃性樹脂組成物を、慣用の方法により溶融混練し、押出成形、射出成形、圧縮成形などの慣用の方法で成形することにより製造できる。
【０１２４】
本発明の難燃性樹脂組成物（及び成形品）は、ハロゲン系難燃剤を含有するにも拘わらず、難燃性と電気特性とを両立できる。本発明の樹脂組成物及び成形品は、試験片の厚み１．６ｍｍで測定したとき、ＵＬ９４燃焼性試験に準拠した難燃性がＶ−１以上、好ましくはＶ−０以上である。また、本発明の樹脂組成物及び成形品は、ＩＥＣ１１２に準拠した比較トラッキング指数（ＣＴＩ）が３００Ｖ以上（例えば、３００〜１０００Ｖ程度）、好ましくは３５０Ｖ以上（例えば、３５０〜１０００Ｖ程度）、さらに好ましくは４００Ｖ以上（例えば、４００〜９００Ｖ程度）、特に５００Ｖ以上（例えば、５００〜８００Ｖ程度）である。
【０１２５】
本発明には、(a)前記ＵＬ９４に準拠した難燃性がＶ−２以上であり、かつ前記比較トラッキング指数が４００Ｖ以上である難燃性樹脂組成物（及び成形品）、(b)前記ＵＬ９４に準拠した難燃性がＶ−０以上であり、かつ前記比較トラッキング指数が３５０Ｖ以上である難燃性樹脂組成物（及び成形品）、並びに(c)試験片の厚み０．８ｍｍで測定したときのＵＬ９４に準拠した難燃性がＶ−０以上であり、かつ前記比較トラッキング指数が３００Ｖ以上である難燃性樹脂組成物（及び成形品）も含まれる。
【０１２６】
また、本発明の樹脂成形品（成形体）は、機器内部の電気火災に対する安全性、成形品自体の火災に対する安全性、機械特性及び電気特性などに優れているため、電気又は電子部品（コイルボビン、コネクター、リレー、ディスクドライブシャーシ、トランス、電磁開閉器、スイッチ部品、コンセント部品、ソケット、プラグ、コンデンサー、各種ケース類、抵抗器、金属端子又は導線が組み込まれる箇所に使用される部品など）、家電機器部品［例えば、一般家庭用電化製品のハウジング、コンピューター又はその周辺機器に関連する部品、照明部品、電話又はファクシミリ機器関連部品、エアコン部品、家庭用視聴覚機器（テレビ、デジタルバーサタイルディスクプレーヤー、ビデオデッキなど）用の部品など］、オフィスオートメーション（ＯＡ）機器部品（コンピューター関連部品、音響部品、照明部品、電信又は電話機器関連部品、ファクシミリ用部品、複写機用部品、空調部品、光学機器用部品など）、機械機構部品（各種ギヤー、各種軸受、モーター部品など）及び自動車部品（自動車点火装置部品、自動車用コネクター、及び各種自動車用電装部品など）などに有用である。
【産業上の利用可能性】
【０１２７】
本発明の難燃性樹脂組成物（及び成形品）は、難燃性及び電気特性に優れており、種々の用途、例えば、電気・電子部品、家電機器部品、オフィスオートメーション（ＯＡ）機器部品、機械機構部品、自動車部品などに好適に用いることができる。
【実施例】
【０１２８】
以下に、実施例に基づいて本発明をより詳細に説明するが、本発明はこれらの実施例によって限定されるものではない。
【０１２９】
なお、下記の試験により、樹脂組成物の難燃性及び電気特性（比較トラッキング指数）を評価した。
【０１３０】
［燃焼性試験］
ＵＬ９４に準拠して、試験片の厚み１．６ｍｍｔ又は０．８ｍｍｔで燃焼性を評価した。
【０１３１】
［比較トラッキング指数（ＣＴＩ）］
ＩＥＣ１１２に準拠して、溶液Ａを用いて比較トラッキング指数（ＣＴＩ）［単位：Ｖ］を評価した。
【０１３２】
また、実施例及び比較例で使用したベース樹脂（Ａ）、ハロゲン系難燃剤（Ｂ）、酸素酸成分（Ｃ）、難燃助剤（Ｄ）、オレフィン系樹脂（Ｅ）、電気特性向上助剤（Ｆ）、充填剤（Ｇ）、酸化防止剤（Ｈ）、安定剤（Ｉ）、滑剤（Ｊ）は以下の通りである。
【０１３３】
１．ベース樹脂（Ａ）
（Ａ−１）：ポリブチレンテレフタレート［固有粘度＝０．８５］
（Ａ−２）：ポリエチレンテレフタレート［固有粘度＝０．７５］
（Ａ−３）：ポリプロピレンテレフタレート［固有粘度＝０．８５］
（Ａ−４）：１２．５モル％イソフタル酸変性ポリブチレンテレフタレート［固有粘度＝０．８５］
（Ａ−５）：ポリアミド６６［レオナ１３００、旭化成ケミカルズ（株）製］
（Ａ−６）：ポリアミド６［ＳＦ１０１３Ａ、宇部興産（株）製］
（Ａ−７）：ポリアミドＭＸＤ６［レニー６００２、三菱エンジニアリングプラスチックス（株）製］。
【０１３４】
２．ハロゲン系難燃剤（Ｂ）
（Ｂ−１）：ポリ（ペンタブロモベンジルアクリレート）［ＦＲ１０２５、ブロムケムファーイースト社製］
（Ｂ−２）：臭素化ポリスチレン［パイロチェック６８ＰＢ、フェロケミカルズ社製］
（Ｂ−３）：臭素化ポリスチレン［ＳＹＴＥＸ  ＨＰ−７０１０Ｐ、アルベマール社製］
（Ｂ−４）：エチレンビステトラブロモフタルイミド［ＳＹＴＥＸ  ＢＴ−９３、アルベマール社製］
（Ｂ−５）：臭素化エポキシ樹脂［ＳＲＴ５０００、阪本薬品工業（株）製］
（Ｂ−６）：臭素化ポリカーボネート樹脂［ファイヤガード  ＦＧ−７５００、帝人化成（株）製］。
【０１３５】
３．酸素酸成分（Ｃ）
（ｉ）有機（亜）ホスホン酸化合物Ｃ１
（Ｃ１−１）：ニトリロトリス（メチルホスホン酸）カルシウム塩
（Ｃ１−２）：ニトリロトリス（メチルホスホン酸）マグネシウム塩
（Ｃ１−３）：ニトリロトリス（メチルホスホン酸）アルミニウム塩
（Ｃ１−４）：ニトリロトリス（メチルホスホン酸）ヘキサメラミン塩
（Ｃ１−５）：１−ヒドロキシエチリデン−１，１−ジホスホン酸カルシウム塩
（Ｃ１−６）：１−ヒドロキシエチルデン−１，１−ジホスホン酸アルミニウム塩
（Ｃ１−７）：メチルホスホン酸カルシウム塩
（Ｃ１−８）：メチルホスホン酸マグネシウム塩
（Ｃ１−９）：メチルホスホン酸アルミニウム塩
（Ｃ１−１０）：エチルホスホン酸アルミニウム塩
（Ｃ１−１１）：メチルホスホン酸モノメチルエステルのアルミニウム塩
（Ｃ１−１２）：メチル亜ホスホン酸アルミニウム塩
（Ｃ１−１３）：エチル亜ホスホン酸アルミニウム塩
（ｉｉ）有機スルホン酸化合物Ｃ２
（Ｃ２−１）：メタンスルホン酸カルシウム塩
（Ｃ２−２）：メタンスルホン酸アルミニウム塩
（Ｃ２−３）：メタンスルホン酸メラム塩。
【０１３６】
４．難燃助剤（Ｄ）
（ｉ）アンチモン含有化合物Ｄ１
（Ｄ１−１）：三酸化アンチモン
（Ｄ１−２）：五酸化アンチモン
（Ｄ１−３）：アンチモン酸ナトリウム
（ｉｉ）フッ素含有樹脂Ｄ２
（Ｄ２−１）：ポリテトラフルオロエチレン
（ｉｉｉ）ケイ素含有化合物Ｄ３
（Ｄ３−１）：膨潤性合成フッ素雲母［ＭＥ−１００、コープケミカル（株）製］
（ｉｖ）リン含有化合物Ｄ４
（Ｄ４−１）：メチルエチルホスフィン酸アルミニウム塩
（Ｄ４−２）：ジエチルホスフィン酸アルミニウム塩
（Ｄ４−３）：レゾルシノールビス（ジ−２，６−キシリルホスフェート）
（Ｄ４−４）：環状フェノキシホスファゼン（３量体と４量体との混合物）
（Ｄ４−５）：１，４−ピペラジンジイルテトラフェニルホスフェート
（ｖ）芳香族樹脂Ｄ５
（Ｄ５−１）：ノボラック型エポキシ樹脂［ＥＰＰＮ、日本化薬（株）製］
（Ｄ５−２）：ビスフェノール−Ａ型エポキシ樹脂［エピコート１００４Ｋ、油化シェルエポキシ（株）製］。
【０１３７】
５．オレフィン系樹脂（Ｅ）
（Ｅ−１）：エチレン−アクリル酸エチル共重合体［ＮＵＣ−６５７０、日本ユニカー（株）製］
（Ｅ−２）：エチレン−メタクリル酸グリシジル共重合体［ボンドファーストＥ、住友化学工業（株）製］
（Ｅ−３）：エチレン−プロピレン共重合体［Ｊ７０７ＺＢ、三井化学（株）製］
６．電気特性向上助剤（Ｆ）
（Ｆ−１）：酸化チタン
（Ｆ−２）：硫化亜鉛
（Ｆ−３）：含水ホウ酸亜鉛［Ｆｉｒｅ  Ｂｒａｋｅ  ＺＢ、ＵＳボラックス社製］
（Ｆ−４）：ポリリン酸メラミン［Ｍｅｌａｐｕｒ２００、ＤＳＭ社製］
（Ｆ−５）：メラミンシアヌレート
（Ｆ−６）：タルク。
【０１３８】
７．充填剤（Ｇ）
（Ｇ−１）：ガラス繊維（直径１３μｍ、長さ３ｍｍのチョップドストランド）
８．酸化防止剤（Ｈ）
（Ｈ−１）：ペンタエリスリトールテトラキス［３−（３，５−ジ−ｔ−ブチル−４−ヒドロキシフェニル）プロピオネート］  ［Ｉｒｇａｎｏｘ１０１０、チバ・スペシャルティ・ケミカルズ（株）製］
（Ｈ−２）：Ｎ，Ｎ’−ヘキサメチレンビス（３，５−ジ−ｔ−ブチル−４−ヒドロキシヒドロシンナマミド）［Ｉｒｇａｎｏｘ１０９８、チバ・スペシャルティ・ケミカルズ（株）製］
（Ｈ−３）：オクタデシル−３−（３，５−ジ−ｔ−ブチル−４−ヒドロキシフェニル）プロピオネート［Ｉｒｇａｎｏｘ１０７６、チバ・スペシャルティ・ケミカルズ（株）製］。
【０１３９】
９．安定剤（Ｉ）
（ｉ）リン系安定剤Ｉ１
（Ｉ１−１）：テトラキス（２，４−ジ−ｔ−ブチルフェニル）−４，４’−ビフェニレンジホスホナイト［サンドスタブＰ−ＥＰＱ、サンド（株）製］
（Ｉ１−２）：ビス（２，６−ジ−ｔ−ブチル−４−メチルフェニル）ペンタエリスリトールジホスファイト［アデカスタブＰＥＰ３６、アデカアーガス（株）製］
（Ｉ１−３）：第一リン酸カルシウム
（ｉｉ）反応性安定剤Ｉ２
（Ｉ２−１）：ビスフェノール−Ａジグリシジルエーテル［エピコート８２８、油化シェルエポキシ（株）製］。
【０１４０】
１０．滑剤（Ｊ）
（Ｊ−１）：ポリエチレンワックス［サンワックス、三洋化成（株）製］
（Ｊ−２）：モンタン酸エステル［ＬＵＺＡ  ＷＡＸ−Ｐ、東洋ペトロライト（株）製］
（Ｊ−３）：エチレンビスステアリルアミド
（Ｊ−４）：ポリエチレングリコールモノステアレート。
【０１４１】
実施例１〜２８及び比較例１〜３
上記成分を表１〜表３に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表１〜表３に示す。
【０１４２】
【表１】
2006265539.tif 000003
【０１４３】
【表２】
2006265539.tif 000004
【０１４４】
【表３】
2006265539.tif 000005
【０１４５】
実施例２９〜３２及び比較例４
上記成分を表４に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表４に示す。
【０１４６】
【表４】
2006265539.tif 000006
【０１４７】
実施例３３〜５０
上記成分を表５及び表６に示す割合（重量部）で混合し、押出機により混練押出してペレット状の樹脂組成物を調製した。得られたペレットを用いて、射出成形により試験用成形品を作製し、燃焼性（１．６ｍｍｔ）及び耐トラッキング性（比較トラッキング指数）を評価した。結果を表５及び表６に示す。
【０１４８】
【表５】
2006265539.tif 000007
【０１４９】
【表６】
2006265539.tif 000008
【０１５０】
実施例５１〜６０及び比較例５〜１０
上記成分を表７及び表８に示す割合（重量部）で混合し、押出機により混練押出してペレット状の樹脂組成物を調製した。得られたペレットを用いて、射出成形により試験用成形品を作製し、燃焼性（０．８ｍｍｔ）及び耐トラッキング性（比較トラッキング指数）を評価した。結果を表７及び表８に示す。
【０１５１】
【表７】
2006265539.tif 000009
【０１５２】
【表８】
2006265539.tif 000010
【０１５３】
実施例６１〜７８及び比較例１１〜１２
上記成分を表９及び表１０に示す割合（重量部）で混合し、押出機により混練押出してペレット状の樹脂組成物を調製した。得られたペレットを用いて、射出成形により試験用成形品を作製し、燃焼性（０．８ｍｍｔ）及び耐トラッキング性（比較トラッキング指数）を評価した。結果を表９及び表１０に示す。
【０１５４】
【表９】
2006265539.tif 000011
【０１５５】
【表１０】
2006265539.tif 000012